(57)【特許請求の範囲】
【請求項１】
（１）
（ｉ）ジメチルシロキサン単位；及び
（ｉｉ）親水化シロキサン単位、
を含むポリジオルガノシロキサンポリマー鎖であって、
前記親水化シロキサン単位のそれぞれが、
１つのメチル置換基；及び
少なくとも２つのカルボキシ基を有する１つの一価Ｃ１０〜Ｃ５０有機置換基；を有し、
前記ジメチルシロキサン単位に対する、前記親水化シロキサン単位のモル比が、約０．０３５〜約０．２５である、
ポリジオルガノシロキサンポリマー鎖と；
（２）２つの末端（メタ）アクリロイル基と；
を含み、
少なくとも約３０００ダルトンの平均分子量を有する、
親水化ポリジオルガノシロキサンビニル架橋剤。
【請求項２】
前記親水化ポリジオルガノシロキサンビニル架橋剤が、式（１）
【化１】
0006708737.tif 000025
（式中：
υ１が、３０〜５００の整数であり、ω１が、１〜７５の整数であり、ただし、ω１／υ１が、約０．０３５〜約０．２５であり；
Ｘ０が、ＯまたはＮＲ’であり、ここで、Ｒ’が、水素またはＣ１〜Ｃ１０−アルキルであり；
Ｒ１が、水素またはメチルであり；
Ｒ２およびＲ３が、互いに独立して、置換もしくは非置換Ｃ１〜Ｃ１０アルキレン二価基または−Ｒ５−Ｏ−Ｒ６−の二価基であり、ここで、Ｒ５およびＲ６が、互いに独立して、置換もしくは非置換Ｃ１〜Ｃ１０アルキレン二価基であり；
Ｒ４が、式（２）
【化２】
0006708737.tif 000026
の一価基であり、
ｑ１が、０または１であり；
ｎ１が、２〜４の整数であり；
Ｒ７が、水素、メチル、または
【化３】
0006708737.tif 000027
の基であり；
Ｒ８が、エチルまたは
【化４】
0006708737.tif 000028
の基であり；
ただし、Ｒ７およびＲ８の少なくとも１つが、
【化５】
0006708737.tif 000029
の基である）のポリマーである、請求項１に記載の親水化ポリジオルガノシロキサンビニル架橋剤。
【請求項３】
Ｒ４が、式（２）のものであり、式中、ｎ１が３であり、ｑ１が１であり、Ｒ７が水素であり、
Ｒ８が、
【化６】
0006708737.tif 000030
の基である、請求項２に記載の親水化ポリジオルガノシロキサンビニル架橋剤。
【請求項４】
Ｒ４が、式（２）のものであり、式中、ｎ１が３であり、ｑ１が１であり、Ｒ７が、
【化７】
0006708737.tif 000031
の基であり、
Ｒ８がエチルである、
請求項２に記載の親水化ポリジオルガノシロキサンビニル架橋剤。
【請求項５】
Ｒ４が、式（２）のものであり、
式中、ｎ１が３であり、ｑ１が１であり、
Ｒ７およびＲ８が、
【化８】
0006708737.tif 000032
の基である、請求項２に記載の親水化ポリジオルガノシロキサンビニル架橋剤。
【請求項６】
請求項１〜５のいずれか一項に記載の親水化ポリジオルガノシロキサンビニル架橋剤の単位と；
シロキサン含有ビニルモノマーの単位と；
少なくとも１つの親水性ビニルモノマーの単位と；
前記架橋ポリマー材料に共有結合されていないが、前記架橋ポリマー材料内に物理的に取り込まれた親水性ポリマーと；
を含む架橋ポリマー材料を含むシリコーンヒドロゲルコンタクトレンズであって、
完全に水和されるとき、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有するシリコーンヒドロゲルコンタクトレンズ。
【請求項７】
前記親水性ビニルモノマーが、Ｎ−ビニルピロリドン、Ｎ，Ｎ−ジメチル（メタ）アクリルアミド、（メタ）アクリルアミド、ヒドロキシルエチル（メタ）アクリルアミド、ヒドロキシエチル（メタ）アクリレート、グリセロールメタクリレート（ＧＭＡ）、ポリエチレングリコール（メタ）アクリレート、最大で１５００の数平均分子量を有するポリエチレングリコールＣ１〜Ｃ４−アルキルエーテル（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸、エチルアクリル酸、またはそれらの組合せである、請求項６に記載のシリコーンヒドロゲルコンタクトレンズ。
【請求項８】
前記親水性ビニルモノマーが、Ｎ−ビニルピロリドン、Ｎ−ビニル−Ｎ−メチルアセトアミド、またはそれらの組合せである、請求項７に記載のシリコーンヒドロゲルコンタクトレンズ。
【請求項９】
前記架橋ポリマー材料が、シリコーンを含まない疎水性ビニルモノマーの単位、非シリコーンビニル架橋剤の単位、ＵＶ吸収ビニルモノマーの単位、またはそれらの組合せをさらに含む、請求項６〜８のいずれか一項に記載のシリコーンヒドロゲルコンタクトレンズ。
【請求項１０】
前記親水性ポリマーが、ポリビニルアルコール、ポリアミド、ポリイミド、ポリラクトン、Ｎ−ビニルピロリドンのホモポリマー、Ｎ−ビニルピロリドンと１つ以上の親水性ビニルコモノマーとのコポリマー、Ｎ−ビニル−Ｎ−メチルアセトアミドのホモポリマー、Ｎ−ビニル−Ｎ−メチルアセトアミドと１つ以上の親水性ビニルコモノマーとのコポリマー、ポリアクリルアミド、ポリメタクリルアミド、アクリルアミドと１つ以上の親水性ビニルモノマーとのコポリマー、メタクリルアミドと１つ以上の親水性ビニルモノマーとのコポリマー、ポリエチレンオキシド、ポリ−Ｎ−Ｎ−ジメチルアクリルアミド、ポリアクリル酸、ポリ（２−エチルオキサゾリン）、ヘパリン多糖類、多糖類、またはそれらの混合物である、請求項６〜９のいずれか一項に記載のシリコーンヒドロゲルコンタクトレン
ズ。
【請求項１１】
前記親水性ポリマーの数平均分子量Ｍｗが、５，０００〜５００，０００ダルトンである、請求項１０に記載のシリコーンヒドロゲルコンタクトレンズ。
【請求項１２】
前記親水性ポリマーが、ポリビニルピロリドン、ポリ（Ｎ−ビニル−Ｎ−メチルアセトアミド）、ポリアクリルアミド、ポリ−Ｎ−Ｎ−ジメチルアクリルアミド、またはそれらの組合せである、請求項１０または１１に記載のシリコーンヒドロゲルコンタクトレンズ。
【請求項１３】
シリコーンヒドロゲルコンタクトレンズを製造するための方法であって、
室温で、および任意選択であるが好ましくは約０〜約４℃の温度で透明であるレンズ形成組成物を調製する工程であって、前記レンズ形成組成物が、
（ａ）約５重量％〜約３５重量％の、請求項１〜５のいずれか一項に記載の親水化ポリジオルガノシロキサンビニル架橋剤、
（ｂ）シロキサン含有ビニルモノマー、
（ｃ）約３０重量％〜約６０重量％の少
なくとも１つの親水性ビニルモノマー、
（ｄ）エチレン性不飽和基を含まない親水性ポリマー、および
（ｅ）少なくとも１つのフリーラジカル開始剤を含み、
ただし、上に列挙された重合性成分および任意のさらなる重合性成分が合計して１００重量％になる工程と；
前記レンズ形成組成物を成形型に導入する工程であって、前記成形型が、コンタクトレンズの前面を画定する第１の成形面を有する第１の成形型半部と、前記コンタクトレンズの後面を画定する第２の成形面を有する第２の成形型半部とを有し、前記第１および第２の成形型半部は、前記第１および第２の成形面の間に空洞が形成されるように互いを受け入れるように構成される工程と；
前記レンズ成形型中の前記レンズ形成組成物を熱または化学線により硬化して、シリコーンヒドロゲルコンタクトレンズを形成する工程であって、前記シリコーンヒドロゲルコンタクトレンズが、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有する工程と、を含む方法。
【請求項１４】
前記レンズ形成組成物が、無溶媒液体混合物であり、Ｃ１〜Ｃ１０アルキルメタクリレート、イソボルニルメタクリレート、イソボルニルアクリレート、シクロペンチルメタクリレート、シクロペンチルアクリレート、シクロヘキシルメタクリレート、シクロヘキシルアクリレート、スチレン、２，４，６−トリメチルスチレン（ＴＭＳ）、およびｔ−ブチルスチレン（ＴＢＳ）、およびそれらの組合せからなる群から選択される混合ビニルモノマー（好ましくは、前記混合ビニルモノマーは、メチルメタクリレートである）を含む、請求項１３に記載の方法。
【請求項１５】
前記レンズ形成組成物が、有機溶媒を含む、請求項１３に記載の方法。
【請求項１６】
前記レンズ形成組成物中に存在する全てのシリコーン含有重合性成分の総量は、約６５％以下である、請求項１３〜１５のいずれか一項に記載の方法。
【請求項１７】
前記親水性ビニルモノマーが、親水性Ｎ−ビニルモノマーであり、好ましくは、Ｎ−ビニルピロリドン、Ｎ−ビニル−Ｎ−メチルアセトアミド、Ｎ−ビニルホルムアミド、Ｎ−ビニルアセトアミド、Ｎ−ビニルイソプロピルアミド、またはそれらの組合せであり、さらにより好ましくは、Ｎ−ビニルピロリドン、Ｎ−ビニル−Ｎ−メチルアセトアミド、またはそれらの組合せである、請求項１３〜１６のいずれか一項に記載の方法。
【請求項１８】
前記親水性ポリマーが、ポリビニルアルコール、ポリアミド、ポリイミド、ポリラクトン、Ｎ−ビニルピロリドンのホモポリマー、Ｎ−ビニルピロリドンと１つ以上の親水性ビニルコモノマーとのコポリマー、Ｎ−ビニル−Ｎ−メチルアセトアミドのホモポリマー、Ｎ−ビニル−Ｎ−メチルアセトアミドと１つ以上の親水性ビニルコモノマーとのコポリマー、ポリアクリルアミド、ポリメタクリルアミド、アクリルアミドと１つ以上の親水性ビニルモノマーとのコポリマー、メタクリルアミドと１つ以上の親水性ビニルモノマーとのコポリマー、ポリエチレンオキシド、ポリ−Ｎ−Ｎ−ジメチルアクリルアミド、ポリアクリル酸、ポリ（２−エチルオキサゾリン）、ヘパリン多糖類、多糖類、またはそれらの混合物である、請求項１３〜１７のいずれか一項に記載の方法。
【請求項１９】
前記親水性ポリマーの数平均分子量Ｍｗが、５，０００〜５００，０００ダルトンである、請求項１７に記載の方法。
【請求項２０】
前記親水性ポリマーが、ポリビニルピロリドン、ポリ（Ｎ−ビニル−Ｎ−メチルアセトアミド）、ポリアクリルアミド、ポリ−Ｎ−Ｎ−ジメチルアクリルアミド、またはそれらの組合せである、請求項１７または１８に記載の方法。
【発明の詳細な説明】
【技術分野】
【０００１】
本発明は、親水性置換基を有する種類の重合性ポリシロキサンおよびその使用に関する。特に、本発明は、親水性置換基を有する重合性ポリシロキサンを含むレンズ配合物で作製されたシリコーンヒドロゲルコンタクトレンズに関する。
【背景技術】
【０００２】
近年、ソフトシリコーンヒドロゲルコンタクトレンズが、それらの高い酸素透過性および快適性のためにますます人気を集めている。「ソフト」コンタクトレンズは、眼の形状にぴったりと合うことができるため、酸素はレンズを容易に回避することができない。ソフトコンタクトレンズは、周囲空気からの酸素（すなわち、酸素）が角膜に到達することを可能にしなければならないが、これは、角膜が他の組織のように血液供給から酸素を受け取らないためである。十分な酸素が角膜に到達しない場合、角膜の膨張が起こる。長期間の酸素の欠乏は、角膜における血管の望ましくない成長を引き起こす。高い酸素透過性を有することによって、シリコーンヒドロゲルコンタクトレンズは、十分な酸素がレンズを通して角膜に浸透し、角膜の健康に対する悪影響を最小限にすることを可能にする。
【０００３】
シリコーンヒドロゲルコンタクトレンズを作製するのに広く使用されるレンズ形成材料の１つは、得られるコンタクトレンズに高い酸素透過性を提供することができるポリジオルガノシロキサン（例えば、ポリジメチルシロキサン）ビニル架橋剤である。しかしながら、ポリジメチルシロキサンビニル架橋剤は、得られるコンタクトレンズの機械的特性、例えば、弾性率に影響を与え得る。例えば、低分子量のポリジメチルシロキサンビニル架橋剤（＜２，０００ｇ／ｍｏｌ）は、所望の酸素透過性を達成するために、比較的高い弾性率を有する得られるコンタクトレンズを提供し得る。比較的高い分子量のポリジメチルシロキサンビニル架橋剤は、典型的に、高い酸素透過性および低い弾性率の両方を達成するのに必要とされる。しかしながら、その疎水性のため、ポリジメチルシロキサンビニル架橋剤、特に、高い分子量を有するものは、例えば、Ｎ，Ｎ−ジメチルアクリルアミド（ＤＭＡ）、Ｎ−ビニルピロリドン（ＮＶＰ）、Ｎ−ビニル−Ｎ−メチルアセトアミド（ＶＭＡ）、または非重合性親水性ポリマー（例えば、ポリビニルピロリドンまたはポリ（Ｎ，Ｎ−ジメチルアクリルアミド）を含む内部湿潤剤を含むレンズ配合物中の親水性成分と相溶性でない。均一なレンズ配合物を得ることは難しいであろう。
【０００４】
したがって、シリコーンヒドロゲルコンタクトレンズを作製するのに好適な新規な化学線重合性ポリシロキサンが必要とされている。
【０００５】
米国特許第４２６０７２５号明細書、同第５０３４４６１号明細書、同第５３４６９４６号明細書、同第５４１６１３２号明細書、同第５４４９７２９号明細書、同第５４８６５７９号明細書、同第５５１２２０５号明細書、同第５７６０１００号明細書、同第５９９４４８８号明細書、同第６８５８２１８号明細書、同第６８６７２４５号明細書、同第７６７１１５６号明細書、同第７７４４７８５号明細書、同第８１２９４４２号明細書、同第８１６３２０６号明細書、同第８５０１８３３号明細書、同第８５１３３２５号明細書、同第８５２４８５０号明細書、同第８８３５５２５号明細書、同第８９９３６５１号明細書、および同第９１８７６０１号明細書および米国特許出願第１４／８５９４８６号明細書には、１つ以上の親水化ポリシロキサン架橋剤を含む様々なレンズ配合物（溶媒含有または無溶媒配合物のいずれかである）が、シリコーンヒドロゲルコンタクトレンズを作製するのに使用され得ることが開示されている。米国特許第６３６７９２９号明細書、同第６８２２０１６号明細書、同第７０５２１３１号明細書および同第７２４９８４８号明細書には、内部湿潤剤として浸出性親水性ポリマーを含むシリコーンヒドロゲルコンタクトレンズが開示されている。
【発明の概要】
【課題を解決するための手段】
【０００６】
本発明は、一態様において、親水化ポリシロキサンビニル架橋剤を提供する。本発明の親水化ポリジオルガノシロキサンビニル架橋剤は、（１）ジメチルシロキサン単位および親水化シロキサン単位を含むポリジオルガノシロキサンポリマー鎖であって、前記親水化シロキサン単位が１つのメチル置換基および少なくとも２つのカルボキシ基を有する１つの一価Ｃ１０〜Ｃ５０有機置換基を有し、ジメチルシロキサン単位に対する親水化シロキサン単位のモル比が、約０．０３５〜約０．２５であるポリジオルガノシロキサンポリマー鎖と；（２）２つの末端（メタ）アクリロイル基とを含み、親水化ポリジオルガノシロキサンビニル架橋剤は、３０００ダルトンを超える数平均分子量を有する。
【０００７】
別の態様において、本発明は、本発明の親水化ポリジオルガノシロキサンビニル架橋剤の単位（上述される）と；シロキサン含有ビニルモノマーの単位と；少なくとも１つの親水性ビニルモノマーの単位と；架橋ポリマー材料に共有結合されていない親水性ポリマーとを含む架橋ポリマー材料を含むシリコーンヒドロゲルコンタクトレンズであって、完全に水和されるとき、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有するシリコーンヒドロゲルコンタクトレンズを提供する。
【０００８】
さらなる態様において、本発明は、シリコーンヒドロゲルコンタクトレンズを製造するための方法を提供する。この方法は、室温で、および任意選択であるが好ましくは約０〜約４℃の温度で透明であるレンズ形成組成物を調製する工程であって、レンズ形成組成物が、（ａ）約５重量％〜約３５重量％の、本発明の親水化ポリジオルガノシロキサンビニル架橋剤、（ｂ）シロキサン含有ビニルモノマー、（ｃ）約３０重量％〜約６０重量％の少なくとも１つの親水性ビニルモノマー、（ｄ）エチレン性不飽和基を含まない親水性ポリマー、および（ｅ）少なくとも１つのラジカル開始剤を含み、ただし、上に列挙された重合性成分および任意のさらなる重合性成分が合計して１００重量％になる工程と；レンズ形成組成物を成形型に導入する工程であって、成形型が、コンタクトレンズの前面を画定する第１の成形面を有する第１の成形型半部と、コンタクトレンズの後面を画定する第２の成形面を有する第２の成形型半部とを有し、前記第１および第２の成形型半部は、前記第１および第２の成形面の間に空洞が形成されるように互いを受け入れるように構成される工程と；レンズ成形型中のレンズ形成組成物を熱または化学線により硬化して、シリコーンヒドロゲルコンタクトレンズを形成する工程であって、シリコーンヒドロゲルコンタクトレンズが、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有する工程を含む。
【発明を実施するための形態】
【０００９】
特に定義されない限り、本明細書において使用される全ての技術用語および科学用語は、本発明が属する技術分野の当業者によって一般的に理解されるのと同じ意味を有する。一般に、本明細書において使用される命名法および実験手順は、周知であり、当該技術分野において一般的に用いられる。当該技術分野および様々な一般的な参考文献において示されるものなどの、従来の方法がこれらの手順に使用される。用語が単数形で示される場合、本発明者らは、その用語の複数形も想定している。本明細書において使用される命名法および後述される実験手順は、周知であり、当該技術分野において一般的に用いられる。
【００１０】
本明細書において使用される際の「約」は、「約」と示される数が、記載される数±記載される数の１〜１０％を含むことを意味する。
【００１１】
本明細書において使用される際の「眼科用機器」は、コンタクトレンズ（ハードまたはソフト）、眼内レンズ、角膜アンレー（ｏｎｌａｙ）、眼もしくは眼の周りまたは眼の近くに使用される他の眼科用機器（例えば、ステント、緑内障シャントなど）を指す。
【００１２】
「コンタクトレンズ」は、着用者の眼の上または眼の中に配置され得る構造を指す。コンタクトレンズは、使用者の視覚を、補正し、改善し、または変化させ得るが、そうである必要はない。コンタクトレンズは、当該技術分野において公知であるかまたは今後開発される任意の適切な材料製であり得、ソフトレンズ、ハードレンズ、またはハイブリッドレンズであり得る。「シリコーンヒドロゲルコンタクトレンズ」は、シリコーンヒドロゲル材料を含むコンタクトレンズを指す。
【００１３】
「ヒドロゲル」または「ヒドロゲル材料」は、水に不溶性であるが、少なくとも１０重量パーセントの水を吸収することができる架橋ポリマー材料を指す。
【００１４】
「シリコーンヒドロゲル」は、少なくとも１つのシリコーン含有ビニルモノマーまたは少なくとも１つのシリコーン含有ビニルマクロマーまたは少なくとも１つの化学線架橋性シリコーン含有プレポリマーを含む重合性組成物の共重合によって得られるシリコーン含有ヒドロゲルを指す。
【００１５】
本明細書において使用される際の「親水性」は、脂質より水とより容易に結合する材料またはその部分を表す。
【００１６】
「ビニルモノマー」は、１つのみのエチレン性不飽和基を有し、溶媒に可溶性の化合物を指す。
【００１７】
溶媒中の化合物または材料に関する「可溶性」という用語は、化合物または材料が、溶媒に溶解されて、室温（すなわち、約２０℃〜約３０℃の温度）で少なくとも約０．５重量％の濃度を有する溶液を生じ得ることを意味する。
【００１８】
溶媒中の化合物または材料に関する「不溶性」という用語は、化合物または材料が、溶媒に溶解されて、室温（上に定義されるような）で０．００５重量％未満の濃度を有する溶液を生じ得ることを意味する。
【００１９】
「オレフィン性不飽和基」または「エチレン性不飽和基」という用語は、本明細書において広い意味で用いられ、少なくとも１つの＞Ｃ＝Ｃ＜基を含有する任意の基を包含することが意図される。例示的なエチレン性不飽和基としては、限定はされないが、（メタ）アクリロイル
【化１】
0006708737.tif 000002
、アリル、ビニル、スチレニル、または他のＣ＝Ｃ含有基が挙げられる。
【００２０】
「エン基」という用語は、酸素または窒素原子またはカルボニル基に共有結合されていないＣＨ２＝ＣＨ−を含む一価基を指す。
【００２１】
本明細書において使用される際、重合性組成物、プレポリマーまたは材料の硬化、架橋または重合に関する「化学線により」は、硬化（例えば、架橋および／または重合）が、例えば、紫外線照射、電離放射線（例えばγ線またはＸ線照射）、マイクロ波照射などの化学線放射によって行われることを意味する。熱硬化または化学線硬化方法は、当業者に周知である。
【００２２】
「（メタ）アクリルアミド」という用語は、メタクリルアミドおよび／またはアクリルアミドを指す。
【００２３】
「（メタ）アクリレート」という用語は、メタクリレートおよび／またはアクリレートを指す。
【００２４】
「（メタ）アクリルオキシ」という用語は、
【化２】
0006708737.tif 000003
の基を指す。
【００２５】
「（メタ）アクリルアミド」という用語は、
【化３】
0006708737.tif 000004
（式中、Ｒ’が、水素またはＣ１〜Ｃ１０−アルキルである）の基を指す。
【００２６】
本明細書において使用される際の「親水性ビニルモノマー」は、ホモポリマーとして、水溶性であるかまたは少なくとも１０重量パーセントの水を吸収することができるポリマーを典型的に生じるビニルモノマーを指す。
【００２７】
本明細書において使用される際の「疎水性ビニルモノマー」は、ホモポリマーとして、水に不溶であり、１０重量パーセント未満の水を吸収することができるポリマーを典型的に生じるビニルモノマーを指す。
【００２８】
「混合ビニルモノマー」は、重合性組成物の親水性および疎水性成分の両方に溶解して、溶液を形成することが可能なビニルモノマーを指す。
【００２９】
「マクロマー」または「プレポリマー」は、エチレン性不飽和基を含有し、かつ７００ダルトンを超える平均分子量を有する化合物またはポリマーを指す。
【００３０】
「ポリマー」は、１つ以上のビニルモノマー、マクロマーおよび／またはプレポリマーを重合／架橋することによって形成される材料を意味する。
【００３１】
本明細書において使用される際のポリマー材料（モノマーまたはマクロマー材料を含む）の「分子量」は、特に明示されない限り、または試験条件が別に示されない限り、数平均分子量を指す。
【００３２】
親水性ポリマー鎖に関する「低分子量」という用語は、ポリマー鎖が、ポリシロキサンに結合される前の出発親水性ポリマーの平均分子量に基づいて、２５０〜１００，０００ダルトン、好ましくは、４００〜５０，０００ダルトン、より好ましくは、５００〜２５０，０００ダルトン、さらにより好ましくは、７５０〜１５０，０００ダルトンの平均分子量を有することを意味する。
【００３３】
「アルキル」という用語は、直鎖状または分枝鎖状アルカン化合物から水素原子を除去することによって得られる一価基を指す。アルキル基（ラジカル）は、有機化合物中の１つの他の基と１つの結合を形成する。
【００３４】
「アルキレン」という用語は、アルキルから１つの水素原子を除去することによって得られる二価基を指す。アルキレン基（またはラジカル）は、有機化合物中の他の基と２つの結合を形成する。
【００３５】
本出願において、アルキレン二価基またはアルキル基に関する「置換」という用語は、アルキレン二価基またはアルキル基が、アルキレンまたはアルキル基の１つの水素原子を置換する少なくとも１つの置換基を含むことを意味し、置換基は、ヒドロキシル、カルボキシル、−ＮＨ２、スルフヒドリル、Ｃ１〜Ｃ４アルキル、Ｃ１〜Ｃ４アルコキシ、Ｃ１〜Ｃ４アルキルチオ（硫化アルキル）、Ｃ１〜Ｃ４アシルアミノ、Ｃ１〜Ｃ４アルキルアミノ、ジ−Ｃ１〜Ｃ４アルキルアミノ、ハロゲン原子（ＢｒまたはＣｌ）、およびそれらの組合せからなる群から選択される。
【００３６】
本出願において、「シロキサン単位」という用語は、２つのみの置換基を有する−Ｓｉ（１Ｒ２Ｒ）−Ｏ−の二価基を指し、その１Ｒおよび２Ｒは、互いに独立して、一価有機基であり、１つの単結合を介して、シロキサン単位のケイ素原子に直接連結される。
【００３７】
「一価有機基」という用語は、有機化合物から水素原子を除去することによって得られる一価基を指す。
【００３８】
本出願において、シロキサン単位に関する「メチル置換基」という用語は、シロキサン単位のケイ素原子に直接連結されたメチル基を指し；シロキサン単位に関する「一価Ｃ１０〜Ｃ５０有機基置換基」という用語は、１０〜５０個の炭素原子を含み、かつシロキサン単位のケイ素原子に直接連結された一価有機基を指す。
【００３９】
本出願において、「親水化シロキサン単位」という用語は、シロキサン単位のケイ素原子上の２つの置換基のうちの１つが、少なくとも１つの親水性基または部分（ヒドロキシル、メトキシ、カルボキシルもしくはアミノ基、またはアミドもしくはアミノ結合など）を有する一価Ｃ１０〜Ｃ５０有機基であるシロキサン単位を指す。
【００４０】
本出願において、「親水化ポリジオルガノシロキサンビニル架橋剤」は、少なくとも１つの親水化シロキサン単位を含むポリジオルガノシロキサンビニル架橋剤を指す。
【００４１】
本明細書において使用される際、「多数の（ｍｕｌｔｉｐｌｅ）」という用語は、３つ以上を指す。
【００４２】
「ビニル架橋剤」は、少なくとも２つのエチレン性不飽和基を有する化合物を指す。「ビニル架橋剤」は、２つ以上のエチレン性不飽和基および７００ダルトン未満の分子量を有する化合物を指す。
【００４３】
フリーラジカル開始剤は、光開始剤または熱開始剤のいずれかであり得る。「光開始剤」は、光の使用によってフリーラジカル架橋／重合反応を開示させる化学物質を指す。「熱開始剤」は、熱エネルギーの使用によってラジカル架橋／重合反応を開始させる化学物質を指す。
【００４４】
「重合性ＵＶ吸収剤」または「ＵＶ吸収ビニルモノマー」は、エチレン性不飽和基およびＵＶ吸収部分を含む化合物を指す。
【００４５】
「ＵＶ吸収部分」は、当業者によって理解されるように２００ｎｍ〜４００ｎｍの範囲の紫外線を吸収または遮蔽することができる有機官能基を指す。
【００４６】
「化学線の空間的制限」は、光線の形態のエネルギー放射が、空間的に制限されて、明確に画定された周囲境界を有する領域に当たるように、例えば、マスクまたはスクリーンまたはそれらの組合せによって方向付けられる作用またはプロセスを指す。紫外線／可視線の空間的制限は、米国特許第６，８００，２２５号明細書（図１〜１１）、および同第６，６２７，１２４号明細書（図１〜９）、同第７，３８４，５９０号明細書（図１〜６）、および同第７，３８７，７５９号明細書（図１〜６）（これらは全て、全体が参照により援用される）の図面に概略的に示されるように、放射線（例えば、紫外線／可視線）透過性領域、放射線透過性領域を囲む放射線（例えば、紫外線／可視線）不透過性領域、および放射線不透過性および放射線透過性領域の間の境界である投射輪郭を有するマスクまたはスクリーンを使用することによって得られる。マスクまたはスクリーンは、マスクまたはスクリーンの投射輪郭によって画定される断面形状を有する放射線（例えば、紫外線／可視線）のビームを空間的に投射する。投射された放射線（例えば、紫外線／可視線）のビームは、投射されたビームの経路に位置するレンズ形成材料に当たる放射線（例えば、紫外線／可視線）を、成形型の第１の成形面から第２の成形面までに制限する。得られるコンタクトレンズは、第１の成形面によって画定される前面、第２の成形面によって画定される反対側の後面、および投射された紫外線／可視線ビームの断面形状（すなわち、放射線の空間的制限）によって画定されるレンズエッジを含む。架橋に使用される放射線は、任意の放射エネルギー、特に、紫外線／可視線、γ線、電子放射線または熱放射線であり、放射エネルギーは、好ましくは、一方で良好な制限を達成するために、他方でエネルギーの効率的な使用を達成するために、ほぼ平行なビームの形態である。
【００４７】
従来の注型プロセスにおいて、成形型の第１および第２の成形面は、互いに対してプレスされて、得られるコンタクトレンズのエッジを画定する円周の接触線を形成する。成形面の密接な接触は、成形面の光学的品質を損なうことがあるため、成形型は再利用することができない。対照的に、Ｌｉｇｈｔｓｔｒｅａｍ  Ｔｅｃｈｎｏｌｏｇｙ（商標）では、得られるコンタクトレンズのエッジは、成形型の成形面の接触によって画定されず、代わりに放射線の空間的制限によって画定される。成形型の成形面の間に接触がないため、成形型を繰り返し使用して、高い再現性を有する高品質のコンタクトレンズを製造することができる。
【００４８】
「染料」は、レンズ形成流体材料に可溶性であり、色を与えるのに使用される物質を意味する。染料は、典型的に半透明であり、光を吸収するが散乱させない。
【００４９】
「顔料」は、それが不溶であるレンズ形成組成物中で懸濁された粉末状の物質（粒子）を意味する。
【００５０】
本明細書において使用される際の「表面改質」または「表面処理」は、物品が、物品の形成の前または後に、表面処理／改質プロセスにおいて処理されていることを意味し、ここで、（１）コーティングが、物品の表面に適用され、（２）化学種が、物品の表面に吸収され、（３）物品の表面の化学基の化学的性質（例えば、帯電）が変化され、または（４）物品の表面特性が他の形で改質される。例示的な表面処理プロセスとしては、限定はされないが、エネルギー（例えば、プラズマ、静電荷、照射、または他のエネルギー源）による表面処理、化学的処理、物品の表面への親水性ビニルモノマーまたはマクロマーのグラフト、米国特許第６，７１９，９２９号明細書（全体が、参照により本明細書に援用される）に開示される成形型トランスファーコーティング（ｍｏｌｄ−ｔｒａｎｓｆｅｒ  ｃｏａｔｉｎｇ）プロセス、米国特許第６，３６７，９２９号明細書および同第６，８２２，０１６号明細書（全体が、参照により本明細書に援用される）において提供されるコンタクトレンズを作製するためのレンズ配合物への湿潤剤の組み込み、米国特許第７，８５８，０００号明細書（全体が、参照により本明細書に援用される）に開示される強化された成形型トランスファーコーティング、および米国特許第８，１４７，８９７号明細書および同第８，４０９，５９９号明細書および米国特許出願公開第２０１１／０１３４３８７号明細書、同第２０１２／００２６４５７号明細書および同第２０１３／０１１８１２７号明細書（全体が、参照により本明細書に援用される）に開示されるコンタクトレンズの表面への１つ以上の親水性ポリマーの１つ以上の層の共有結合または物理蒸着から構成される親水性コーティングが挙げられる。
【００５１】
シリコーンヒドロゲル材料またはソフトコンタクトレンズに関する「硬化後表面処理」は、成形型中でのヒドロゲル材料またはソフトコンタクトレンズの形成（硬化）後に行われる表面処理プロセスを意味する。
【００５２】
シリコーンヒドロゲル材料またはコンタクトレンズに関する「親水性表面」は、シリコーンヒドロゲル材料またはコンタクトレンズが、約９０°以下、好ましくは、約８０°以下、より好ましくは、約７０°以下、より好ましくは、約６０°以下の平均水接触角を有することによって特徴付けられる表面親水性を有することを意味する。
【００５３】
「平均接触角」は、少なくとも３つの個別のコンタクトレンズの測定を平均することによって得られる水接触角（液滴法によって測定される）を指す。
【００５４】
材料の固有の「酸素透過性」、Ｄｋは、酸素が材料を通過する速度である。本出願において使用される際、ヒドロゲル（シリコーンまたは非シリコーン）またはコンタクトレンズに関する「酸素透過性（Ｄｋ）」という用語は、後の実施例に示される手順にしたがって、境界層効果によって引き起こされる酸素フラックスに対する表面抵抗について補正された、測定された酸素透過性（Ｄｋ）を意味する。酸素透過性は、従来、バーラーの単位で表され、ここで、「バーラー」は、［（ｃｍ３酸素）（ｍｍ）／（ｃｍ２）（秒）（ｍｍ  Ｈｇ）］×１０−１０として定義される。
【００５５】
レンズまたは材料の「酸素透過率」、Ｄｋ／ｔは、測定領域にわたってｔ［ｍｍ単位］の平均厚さを有する特定のレンズまたは材料を酸素が通過する速度である。酸素透過率は、従来、バーラー／ｍｍの単位で表され、ここで、「バーラー／ｍｍ」は、［（ｃｍ３酸素）／（ｃｍ２）（秒）（ｍｍ  Ｈｇ）］×１０−９として定義される。
【００５６】
本出願において使用される際、レンズ形成組成物に関する「透明な」という用語は、レンズ形成組成物が、透明な溶液または液体混合物である（すなわち、４００〜７００ｎｍの範囲で、８５％以上、好ましくは、９０％以上の光透過率を有する）ことを意味する。
【００５７】
一般に、本発明は、（１）ジメチルシロキサン単位および親水化シロキサン単位を含むポリジオルガノシロキサンポリマー鎖であって、前記親水化シロキサン単位が１つのメチル置換基および少なくとも２つのカルボキシ基を有する１つの一価Ｃ１０〜Ｃ５０有機置換基を有し、ジメチルシロキサン単位に対する親水化シロキサン単位のモル比が、約０．０３５〜約０．２５であるポリジオルガノシロキサンポリマー鎖と；（２）２つの末端（メタ）アクリロイル基とをそれぞれ含む種類の親水化ポリジオルガノシロキサンビニル架橋剤であって、３０００ダルトンより大きい平均分子量を有する親水化ポリジオルガノシロキサンビニル架橋剤に関する。
【００５８】
シリコーンヒドロゲルコンタクトレンズの作製における、本発明の親水化ポリジオルガノシロキサンビニル架橋剤の使用に関連するいくつかの潜在的な独特の特徴がある。
【００５９】
第１に、本発明の親水化ポリジオルガノシロキサンビニル架橋剤は、分子当たり比較的多い量のカルボキシ基の存在のため、他の親水性重合性成分（例えば、親水性ビニルモノマー、親水性架橋剤、および／または親水性プレポリマー）とより相溶性である。カルボキシ基が、他の親水性基とＨ結合を形成する能力が非常に高いため、本発明の親水化ポリジオルガノシロキサンビニル架橋剤は、大量の親水性重合性成分を含有することができ、かつ室温または約０℃〜約４℃の低い保存温度でさえまだ透明である様々な溶媒含有または無溶媒レンズ配合物を調製するのに好適である。このようなレンズ配合物は、有利には、製造において予め調製され得る。
【００６０】
第２に、本発明の親水化ポリジオルガノシロキサンビニル架橋剤が、ＰＶＰまたはポリＤＭＡのような親水性Ｈ結合受容体ポリマーとＨ結合錯体を形成することができるポリアクリル酸のように、Ｈ結合または双極子間相互作用によって親水性（コ）ポリマーと錯体を形成し得ると考えられる（Ｍａｃｒｏｍｏｌｅｃｕｌｅｓ  １９９４，２７，９４７−９５２）。カルボン酸基はまた、ＰＥＩおよびポリ−ビニルアミンのようなより塩基性のポリマーとイオン錯体を形成し得る。Ｈ結合または双極子間相互作用のため、本発明の親水化ポリジオルガノシロキサンビニル架橋剤は、レンズ形成組成物中の親水性ポリマー（エチレン性不飽和基を含まない）と相溶性であり得る。配合物が硬化された後、親水性ポリマーは、シリコーンヒドロゲル網目構造内にまだ残り得るが、レンズ表面に向かってゆっくりと移動し、湿潤性および潤滑性表面特性を有する最終的なレンズを提供し得る。
【００６１】
第３に、カルボキシ基を、限られた数のシロキサン単位中に充填することによって、得られるポリジオルガノシロキサンビニル架橋剤が、６つ以上の連続したジメチルシロキサン単位からなる十分なシロキサン部分を有し得ることを確実にすることができる。より高い酸素透過性を達成するために、ポリジオルガノシロキサンは、連続した配列で少なくとも５つのジメチルシロキサン単位を有するべきであると考えられる。このようなポリジオルガノシロキサンビニル架橋剤を用いて、他の親水性重合性成分とのその相溶性に悪影響を与えずに、シロキサン単位当たりの比較的高い酸素透過性を効率的に提供し得る。
【００６２】
本発明は、一態様において、親水化ポリジオルガノシロキサンビニル架橋剤を提供する。本発明の親水化ポリジオルガノシロキサンビニル架橋剤は、（１）ジメチルシロキサン単位および親水化シロキサン単位を含むポリジオルガノシロキサンポリマー鎖であって、前記親水化シロキサン単位が１つのメチル置換基および少なくとも２つのカルボキシ基を有する１つの一価Ｃ１０〜Ｃ５０有機置換基を有し、ジメチルシロキサン単位に対する親水化シロキサン単位のモル比が、約０．０３５〜約０．２５であるポリジオルガノシロキサンポリマー鎖と；（２）２つの末端（メタ）アクリロイル基とを含み、親水化ポリジオルガノシロキサンビニル架橋剤は、少なくとも約３０００ダルトン（好ましくは、約４０００ダルトン〜約８０，０００ダルトン、より好ましくは、約５０００ダルトン〜約５０，０００ダルトン、さらにより好ましくは、約６０００ダルトン〜約２５，０００ダルトン、最も好ましくは、約７０００ダルトン〜約１８，０００ダルトン）の平均分子量を有する。
【００６３】
本発明によれば、親水化ポリジオルガノシロキサンビニル架橋剤は、好ましくは、式（１）
【化４】
0006708737.tif 000005
（式中：
υ１が、３０〜５００の整数であり、ω１が、１〜７５の整数であり、ただし、ω１／υ１が、約０．０３５〜約０．２５（好ましくは、約０．０４０〜約０．１８、さらにより好ましくは、約０．０４５〜約０．１８）であり；
Ｘ０が、ＯまたはＮＲ’であり、ここで、Ｒ’が、水素またはＣ１〜Ｃ１０−アルキルであり；
Ｒ１が、水素またはメチルであり；
Ｒ２およびＲ３が、互いに独立して、置換もしくは非置換Ｃ２〜Ｃ６アルキレン二価基または−Ｒ５−Ｏ−Ｒ６−の二価基であり、ここで、Ｒ５およびＲ６が、互いに独立して、置換もしくは非置換Ｃ２〜Ｃ６アルキレン二価基であり；
Ｒ４が、式（２）
【化５】
0006708737.tif 000006
の一価基であり、
ｑ１が、０または１であり；
ｎ１が、２〜４の整数であり；
Ｒ７が、水素、メチル、または
【化６】
0006708737.tif 000007
の基であり；
Ｒ８が、エチルまたは
【化７】
0006708737.tif 000008
の基であり；
ただし、Ｒ７およびＲ８の少なくとも１つが、
【化８】
0006708737.tif 000009
の基である）
のポリマーである。
【００６４】
好ましい実施形態において、一価基Ｒ４が、式（２）のものであり、式中、ｎ１が３であり、ｑ１が１であり、Ｒ７が水素であり、Ｒ８が、
【化９】
0006708737.tif 000010
の基である。
【００６５】
別の好ましい実施形態において、一価基Ｒ４が、式（２）のものであり、式中、ｎ１が３であり、ｑ１が１であり、Ｒ７が、
【化１０】
0006708737.tif 000011
の基であり、Ｒ８がエチルである。
【００６６】
別の好ましい実施形態において、一価基Ｒ４が、式（２）のものであり、式中、ｎ１が３であり、ｑ１が１であり、Ｒ７およびＲ８が、
【化１１】
0006708737.tif 000012
の基である。
【００６７】
式（１）の親水化ポリジオルガノシロキサンビニル架橋剤は、３工程プロセスで調製され得る。
【００６８】
第１の工程において、下式
【化１２】
0006708737.tif 000013
（式中、Ｘ０、Ｒ１、Ｒ２、Ｒ３、υ１、およびω１が、上に定義されるとおりである）のヒドロシロキサン含有ポリシロキサンは、当業者に公知の任意の方法にしたがって調製される。説明のための例として、式（３）のヒドロシロキサン含有ポリシロキサンは、鎖末端ブロックとしての１，３−ビス［３−（メタ）アクリルオキシプロピル］テトラメチルジシロキサン（など）の存在下でおよび触媒の存在下で、オクタメチルシクロテトラシロキサン（Ｄ４）と１，３，５，７−テトラメチルシクロテトラシロキサン（Ｈ４）との混合物の重合から調製され得る。Ｄ４対Ｈ４のモル比を制御することによって、υ１／ω１の所望の値を得ることができる。
【００６９】
第２の工程において、工程２において得られたヒドロシロキサン含有ポリジオルガノシロキサンは、当業者に公知の白金触媒ヒドロシリル化反応において、２つまたは３つのヒドロキシル基を含有するエンモノマーと反応されて、２〜３つのヒドロキシル基を有する１つの有機置換基をそれぞれ含む親水化シロキサン単位を含有するポリジオルガノシロキサンが得られる。好ましい２つまたは３つのヒドロキシル基を含有するエンモノマーは、３−アリルオキシ−１，２−プロパンジオール、２−アリルオキシメチル−２−（ヒドロキシメチル）−１，３−プロパンジオール、２−アリルオキシメチル−２−エチル−１，３−プロパンジオール（すなわち、トリメチロールプロパンアリルエーテル）、またはアリルオキシグリシジルエーテル、１，２−エポキシ−５−ヘキセン、３，４−エポキシ−１−ブテン、または２−メチル−２−ビニルオキシランであるエポキシ含有エンモノマーの完全に加水分解された（すなわち、開環）生成物である。上に列挙されたエンモノマーは、市販されている。
【００７０】
第３の工程において、２〜３つのヒドロキシル基を有する１つの有機置換基をそれぞれ含む親水化シロキサン単位を含有する得られたポリジオルガノシロキサンは、無水コハク酸と反応されて、式（１）の親水化ポリジオルガノシロキサンビニル架橋剤が得られる。
【００７１】
本発明（式（１）上に定義される）の親水化ポリジオルガノシロキサンビニル架橋剤は、本発明の別の態様である、ポリマー、好ましくは、シリコーンヒドロゲルポリマー材料の調製における具体的な使用を見出すことができる。当業者は、任意の公知の重合機構にしたがって、重合性組成物からポリマーまたはシリコーンヒドロゲルポリマー材料を調製する方法を認識している。
【００７２】
別の態様において、本発明は、式（１）（上述される）の親水化ポリジオルガノシロキサンビニル架橋剤の単位と；シロキサン含有ビニルモノマーの単位と；少なくとも１つの親水性ビニルモノマーの単位と；架橋ポリマー材料に共有結合されていないが、架橋ポリマー材料内に物理的に取り込まれた親水性ポリマーとを含む架橋ポリマー材料を含むシリコーンヒドロゲルコンタクトレンズであって、完全に水和されるとき、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有するシリコーンヒドロゲルコンタクトレンズを提供する。
【００７３】
当業者は、シリコーンヒドロゲルコンタクトレンズの酸素透過性、酸素透過率、含水量、弾性率、およびレンズ直径を測定する方法を十分に認識している。これらのレンズ特性は、それらのシリコーンヒドロゲルコンタクトレンズ製品のための全ての製造業者によって報告されている。
【００７４】
式（１）（上に定義される）親水化されたポリジオルガノシロキサンビニル架橋剤の様々な実施形態は、本発明のこの態様に組み込まれるべきである。
【００７５】
任意の好適なシロキサン含有ビニルモノマーが、本発明に使用され得る。好ましいシロキサン含有ビニルモノマーの種類は、トリス（トリアルキルシロキシ）シリル基またはビス（トリアルキルシリルオキシ）アルキルシリル基を含有するものである。このような好ましいシリコーン含有ビニルモノマーの例としては、限定はされないが、３−アクリルアミドプロピル−ビス（トリメチルシロキシ）メチルシラン、３−Ｎ−メチルアクリルアミドプロピルビス（トリメチルシロキシ）メチルシラン、Ｎ−［トリス（トリメチルシロキシ）シリルプロピル］−（メタ）アクリルアミド、Ｎ−［トリス（ジメチルプロピルシロキシ）−シリルプロピル］−（メタ）アクリルアミド、Ｎ−［トリス（ジメチルフェニルシロキシ）シリルプロピル］（メタ）アクリルアミド、Ｎ−［トリス（ジメチルエチルシロキシ）シリルプロピル］（メタ）アクリルアミド、Ｎ−（２−ヒドロキシ−３−（３−（ビス（トリメチルシリルオキシ）メチルシリル）プロピルオキシ）プロピル）−２−メチルアクリルアミド；Ｎ−（２−ヒドロキシ−３−（３−（ビス（トリメチルシリルオキシ）メチルシリル）プロピルオキシ）プロピル）アクリルアミド；Ｎ，Ｎ−ビス［２−ヒドロキシ−３−（３−（ビス（トリメチルシリルオキシ）メチルシリル）プロピルオキシ）プロピル］−２−メチルアクリルアミド；Ｎ，Ｎ−ビス［２−ヒドロキシ−３−（３−（ビス（トリメチルシリルオキシ）メチルシリル）プロピルオキシ）プロピル］アクリルアミド；Ｎ−（２−ヒドロキシ−３−（３−（トリス（トリメチルシリルオキシ）シリル）プロピルオキシ）プロピル）−２−メチルアクリルアミド；Ｎ−（２−ヒドロキシ−３−（３−（トリス（トリメチルシリルオキシ）シリル）プロピルオキシ）プロピル）アクリルアミド；Ｎ，Ｎ−ビス［２−ヒドロキシ−３−（３−（トリス（トリメチルシリルオキシ）シリル）プロピルオキシ）プロピル］−２−メチルアクリルアミド；Ｎ，Ｎ−ビス［２−ヒドロキシ−３−（３−（トリス（トリメチルシリルオキシ）シリル）プロピルオキシ）プロピル］アクリルアミド；Ｎ−［２−ヒドロキシ−３−（３−（ｔ−ブチルジメチルシリル）プロピルオキシ）プロピル］−２−メチルアクリルアミド；Ｎ−［２−ヒドロキシ−３−（３−（ｔ−ブチルジメチルシリル）プロピルオキシ）プロピル］アクリルアミド；Ｎ，Ｎ−ビス［２−ヒドロキシ−３−（３−（ｔ−ブチルジメチルシリル）プロピルオキシ）プロピル］−２−メチルアクリルアミド；Ｎ，Ｎ−ビス［２−ヒドロキシ−３−（３−（ｔ−ブチルジメチルシリル）プロピルオキシ）プロピル］アクリルアミド；３−メタクリルオキシプロピルペンタメチルジシロキサン、トリス（トリメチルシリルオキシ）シリルプロピルメタクリレート（ＴＲＩＳ）、（３−メタクリルオキシ−２−ヒドロキシプロピルオキシ）プロピルビス（トリメチルシロキシ）メチルシラン）、（３−メタクリルオキシ−２−ヒドロキシプロピルオキシ）プロピルトリス（トリメチルシロキシ）シラン、３−メタクリルオキシエトキシプロピルオキシ−プロピル−ビス（トリメチルシロキシ）メチルシラン、Ｎ−２−メタクリルオキシエチル−Ｏ−（メチル−ビス−トリメチルシロキシ−３−プロピル）シリルカルバメート、３−（トリメチルシリル）プロピルビニルカーボネート、３−（ビニルオキシカルボニルチオ）プロピル−トリス（トリメチル−シロキシ）シラン、３−［トリス（トリメチルシロキシ）シリル］プロピルビニルカルバメート、３−［トリス（トリメチルシロキシ）シリル］プロピルアリルカルバメート、３−［トリス（トリメチルシロキシ）シリル］プロピルビニルカーボネート、ｔ−ブチルジメチル−シロキシエチルビニルカーボネート、トリメチルシリルエチルビニルカーボネート、トリメチルシリルメチルビニルカーボネート、ならびに少なくとも１つの親水性結合および／または少なくとも１つの親水性鎖を含む米国特許第９，１０３，９６５号明細書、同第９，４７５，８２７号明細書、および同第９，０９７，８４０号明細書（全体が、参照により本明細書に援用される）に開示される親水化シロキサン含有ビニルモノマーが挙げられる。
【００７６】
好ましいシロキサン含有ビニルモノマーの別の種類は、ポリカーボシロキサンビニルモノマー（またはカーボシロキサンビニルモノマー）である。このようなポリカーボシロキサンビニルモノマーまたはマクロマーの例は、米国特許第７９１５３２３号明細書および同第８４２０７１１号明細書、米国特許出願公開第２０１２／２４４０８８号明細書、同第２０１２／２４５２４９号明細書、同第２０１５／０３０９２１１号明細書、および同第２０１５／０３０９２１０号明細書（全体が、参照により本明細書に援用される）に記載されるものである。
【００７７】
好ましいシロキサン含有ビニルモノマーのさらなる種類は、ポリジメチルシロキサン含有ビニルモノマーである。このようなポリジメチルシロキサン含有ビニルモノマーの例は、様々な分子量のモノ−（メタ）アクリルオキシ末端ポリジメチルシロキサン（例えば、モノ−３−メタクリルオキシプロピル末端、モノ−ブチル末端ポリジメチルシロキサンまたはモノ−（３−メタクリルオキシ−２−ヒドロキシプロピルオキシ）プロピル末端、モノ−ブチル末端ポリジメチルシロキサン）、様々な分子量のモノ−（メタ）アクリルアミド末端ポリジメチルシロキサン、またはそれらの組合せである。
【００７８】
本発明によれば、シロキサン含有ビニルモノマーは、好ましくは、３−（メタ）アクリルオキシ−２−ヒドロキシプロピルオキシ）プロピルビス（トリメチルシロキシ）メチルシラン、３−（メタ）アクリルオキシエトキシプロピルオキシプロピルビス（トリメチルシロキシ）メチルシラン、３−（メタ）アクリルアミドプロピル−ビス（トリメチルシロキシ）メチルシラン、３−Ｎ−メチル（メタ）アクリルアミドプロピルビス（トリメチルシロキシ）メチルシラン、様々な分子量のモノ−（メタ）アクリルオキシ末端ポリジメチルシロキサン、様々な分子量のモノ−（メタ）アクリルアミド末端ポリジメチルシロキサン、またはそれらの組合せである。
【００７９】
本発明のシリコーンヒドロゲルコンタクトレンズの架橋ポリマー材料は、シリコーンヒドロゲルコンタクトレンズを作製するためのレンズ形成組成物中の親水性重合性成分と相溶性である限り、ポリジメチルシロキサンビニル架橋剤を任意に含み得ることが理解される。
【００８０】
好ましい親水性ビニルモノマーの例としては、限定はされないが、Ｎ−ビニルピロリドン、Ｎ，Ｎ−ジメチル（メタ）アクリルアミド、（メタ）アクリルアミド、ヒドロキシルエチル（メタ）アクリルアミド、ヒドロキシエチル（メタ）アクリレート、グリセロールメタクリレート（ＧＭＡ）、ポリエチレングリコール（メタ）アクリレート、最大で１５００の数平均分子量を有するポリエチレングリコールＣ１〜Ｃ４−アルキルエーテル（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸、エチルアクリル酸、およびそれらの組合せが挙げられる。好ましくは、親水性ビニルモノマーは、親水性Ｎ−ビニルモノマー、例えば、Ｎ−ビニルピロリドン、Ｎ−ビニル−Ｎ−メチルアセトアミド、Ｎ−ビニルホルムアミド、Ｎ−ビニルアセトアミド、Ｎ−ビニルイソプロピルアミド、またはそれらの組合せである。さらにより好ましくは、親水性ビニルモノマーは、Ｎ−ビニルピロリドン、Ｎ−ビニル−Ｎ−メチルアセトアミド、またはそれらの組合せである。
【００８１】
任意の非架橋性親水性ポリマーまたはコポリマー（すなわち、エチレン性不飽和基を含まない）が使用され得る。特に、親水化ポリジオルガノシロキサンビニル架橋剤のカルボキシ基の補助により、シリコーンヒドロゲルコンタクトレンズのポリマーマトリクス内に物理的に取り込まれることによって、このような非架橋性親水性ポリマーは、レンズ表面に向かってゆっくりと移動し、湿潤性および潤滑性表面特性を有する最終的なレンズを提供し得る。非架橋性親水性ポリマーの好ましい例としては、限定はされないが、ポリビニルアルコール、ポリアミド、ポリイミド、ポリラクトン、Ｎ−ビニルピロリドンのホモポリマー、Ｎ−ビニルピロリドンと１つ以上の親水性ビニルコモノマーとのコポリマー、Ｎ−ビニル−Ｎ−メチルアセトアミドのホモポリマー、Ｎ−ビニル−Ｎ−メチルアセトアミドと１つ以上の親水性ビニルコモノマーとのコポリマー、ポリアクリルアミド、ポリメタクリルアミド、アクリルアミドと１つ以上の親水性ビニルモノマーとのコポリマー、メタクリルアミドと１つ以上の親水性ビニルモノマーとのコポリマー、ポリエチレンオキシド、ポリ−Ｎ−Ｎ−ジメチルアクリルアミド、ポリアクリル酸、ポリ（２−エチルオキサゾリン）、ヘパリン多糖類、多糖類、およびそれらの混合物が挙げられる。非架橋性親水性ポリマーの数平均分子量Ｍｗは、好ましくは、５，０００〜５００，０００、より好ましくは、１０，０００〜３００，０００、さらにより好ましくは、２０，０００〜１００，０００である。好ましくは、ポリビニルピロリドン、ポリ（Ｎ−ビニル−Ｎ−メチルアセトアミド）、ポリアクリルアミド、ポリ−Ｎ−Ｎ−ジメチルアクリルアミド、またはそれらの組合せが使用される。
【００８２】
本発明によれば、本発明のシリコーンヒドロゲルコンタクトレンズの架橋ポリマー材料は、シリコーンを含まない疎水性ビニルモノマーの単位、非シリコーンビニル架橋剤の単位、ＵＶ吸収ビニルモノマーの単位、またはそれらの組合せをさらに含み得る。
【００８３】
好ましい疎水性ビニルモノマーの例としては、メチルアクリレート、エチル−アクリレート、プロピルアクリレート、イソプロピルアクリレート、シクロヘキシルアクリレート、２−エチルヘキシルアクリレート、メチルメタクリレート、エチルメタクリレート、プロピルメタクリレート、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、パーフルオロヘキシルエチル−チオ−カルボニル−アミノエチル−メタクリレート、イソボルニルメタクリレート、トリフルオロエチルメタクリレート、ヘキサフルオロ−イソプロピルメタクリレート、ヘキサフルオロブチルメタクリレートが挙げられる。
【００８４】
好ましい非シリコーン架橋剤の例としては、限定はされないが、テトラエチレングリコールジ−（メタ）アクリレート、トリエチレングリコールジ−（メタ）アクリレート、ジエチレングリコールジ−（メタ）アクリレート、エチレングリコールジ−（メタ）アクリレート、テトラエチレングリコールジビニルエーテル、トリエチレングリコールジビニルエーテル、ジエチレングリコールジビニルエーテル、エチレングリコールジビニルエーテル、トリメチロールプロパントリメタクリレート、ペンタエリトリトールテトラメタクリレート、ビスフェノールＡジメタクリレート、ビニルメタクリレート、エチレンジアミンジ−（メタ）アクリルアミド、グリセロールジメタクリレート、イソシアヌル酸トリアリル、シアヌル酸トリアリル、アリル（メタ）アクリレート、Ｎ−アリル−（メタ）アクリルアミド、１，３−ビス（メタクリルアミドプロピル）−１，１，３，３−テトラキス（トリメチルシロキシ）ジシロキサン、Ｎ，Ｎ’−メチレンビスアクリルアミド、Ｎ，Ｎ’−メチレンビスメタクリルアミド、Ｎ，Ｎ’−エチレンビスアクリルアミド、Ｎ，Ｎ’−エチレンビスメタクリルアミド、ジアミンの生成物（好ましくは、Ｎ，Ｎ’−ビス（ヒドロキシエチル）エチレンジアミン、Ｎ，Ｎ’−ジメチルエチレンジアミン、エチレンジアミン、Ｎ，Ｎ’−ジメチル−１，３−プロパンジアミン、Ｎ，Ｎ’−ジエチル−１，３−プロパンジアミン、プロパン−１，３−ジアミン、ブタン−１，４−ジアミン、ペンタン−１，５−ジアミン、ヘキサメチレンジアミン、イソホロンジアミン、およびそれらの組合せからなる群から選択される）およびエポキシ含有ビニルモノマー（好ましくは、グリシジル（メタ）アクリレート、ビニルグリシジルエーテル、アリルグリシジルエーテル、およびそれらの組合せからなる群から選択される）、それらの組合せが挙げられる。より好ましい架橋剤は、テトラ（エチレングリコール）ジ−（メタ）アクリレート、トリ（エチレングリコール）ジ−（メタ）アクリレート、エチレングリコールジ−（メタ）アクリレート、ジ（エチレングリコール）ジ−（メタ）アクリレート、グリセロールジメタクリレート、アリル（メタ）アクリレート、Ｎ，Ｎ’−メチレンビス（メタ）アクリルアミド、Ｎ，Ｎ’−エチレンビス（メタ）アクリルアミド、Ｎ，Ｎ’−ジヒドロキシエチレンビス（メタ）アクリルアミド、イソシアヌル酸トリアリル、テトラエチレングリコールジビニルエーテル、トリエチレングリコールジビニルエーテル、ジエチレングリコールジビニルエーテル、エチレングリコールジビニルエーテル、およびそれらの組合せからなる群から選択される。
【００８５】
好ましいＵＶ吸収ビニルモノマーの例としては、限定はされないが、２−（２−ヒドロキシ−５−ビニルフェニル）−２Ｈ−ベンゾトリアゾール、２−（２−ヒドロキシ−５−アクリリルオキシ（ａｃｒｙｌｙｌｏｘｙ）フェニル）−２Ｈ−ベンゾトリアゾール、２−（２−ヒドロキシ−３−メタクリルアミドメチル−５−ｔｅｒｔオクチルフェニル）ベンゾトリアゾール、２−（２’−ヒドロキシ−５’−メタクリルアミドフェニル）−５−クロロベンゾトリアゾール、２−（２’−ヒドロキシ−５’−メタクリルアミドフェニル）−５−メトキシベンゾトリアゾール、２−（２’−ヒドロキシ−５’−メタクリルオキシプロピル−３’−ｔ−ブチル−フェニル）−５−クロロベンゾトリアゾール、２−（２’−ヒドロキシ−５’−メタクリルオキシプロピルフェニル）ベンゾトリアゾール、２−ヒドロキシ−５−メトキシ−３−（５−（トリフルオロメチル）−２Ｈ−ベンゾ［ｄ］［１，２，３］トリアゾール−２−イル）ベンジルメタクリレート（ＷＬ−１）、２−ヒドロキシ−５−メトキシ−３−（５−メトキシ−２Ｈ−ベンゾ［ｄ］［１，２，３］トリアゾール−２−イル）ベンジルメタクリレート（ＷＬ−５）、３−（５−フルオロ−２Ｈ−ベンゾ［ｄ］［１，２，３］トリアゾール−２−イル）−２−ヒドロキシ−５−メトキシベンジルメタクリレート（ＷＬ−２）、３−（２Ｈ−ベンゾ［ｄ］［１，２，３］トリアゾール−２−イル）−２−ヒドロキシ−５−メトキシベンジルメタクリレート（ＷＬ−３）、３−（５−クロロ−２Ｈ−ベンゾ［ｄ］［１，２，３］トリアゾール−２−イル）−２−ヒドロキシ−５−メトキシベンジルメタクリレート（ＷＬ−４）、２−ヒドロキシ−５−メトキシ−３−（５−メチル−２Ｈ−ベンゾ［ｄ］［１，２，３］トリアゾール−２−イル）ベンジルメタクリレート（ＷＬ−６）、２−ヒドロキシ−５−メチル−３−（５−（トリフルオロメチル）−２Ｈ−ベンゾ［ｄ］［１，２，３］トリアゾール−２−イル）ベンジルメタクリレート（ＷＬ−７）、４−アリル−２−（５−クロロ−２Ｈ−ベンゾ［ｄ］［１，２，３］トリアゾール−２−イル）−６−メトキシフェノール（ＷＬ−８）、２−｛２’−ヒドロキシ−３’−ｔｅｒｔ−５’［３”−（４”−ビニルベンジルオキシ）プロポキシ］フェニル｝−５−メトキシ−２Ｈ−ベンゾトリアゾール、フェノール、２−（５−クロロ−２Ｈ−ベンゾトリアゾール−２−イル）−６−（１，１−ジメチルエチル）−４−エテニル−（ＵＶＡＭ）、２−（２’−ヒドロキシ−５’−メタクリルオキシエチルフェニル）ベンゾトリアゾール（２−プロペン酸、２−メチル−、２−［３−（２Ｈ−ベンゾトリアゾール−２−イル）−４−ヒドロキシフェニル］エチルエステル、Ｎｏｒｂｌｏｃ）、２−｛２’−ヒドロキシ−３’−ｔｅｒｔ−ブチル−５’−［３’−メタクリロイルオキシプロポキシ］フェニル｝−５−メトキシ−２Ｈ−ベンゾトリアゾール（ＵＶ１３）、２−［２’−ヒドロキシ−３’−ｔｅｒｔ−ブチル−５’−（３’−アクリロイルオキシプロポキシ）フェニル］−５−トリフルオロメチル−２Ｈ−ベンゾトリアゾール（ＣＦ３−ＵＶ１３）、２−（２’−ヒドロキシ−５−メタクリルアミドフェニル）−５−メトキシベンゾトリアゾール（ＵＶ６）、２−（３−アリル−２−ヒドロキシ−５−メチルフェニル）−２Ｈ−ベンゾトリアゾール（ＵＶ９）、２−（２−ヒドロキシ−３−メタリル−５−メチルフェニル）−２Ｈ−ベンゾトリアゾール（ＵＶ１２）、２−３’−ｔ−ブチル−２’−ヒドロキシ−５’−（３”−ジメチルビニルシリルプロポキシ）−２’−ヒドロキシ−フェニル）−５−メトキシベンゾトリアゾール（ＵＶ１５）、２−（２’−ヒドロキシ−５’−メタクリロイルプロピル−３’−ｔｅｒｔ−ブチル−フェニル）−５−メトキシ−２Ｈ−ベンゾトリアゾール（ＵＶ１６）、２−（２’−ヒドロキシ−５’−アクリロイルプロピル−３’−ｔｅｒｔ−ブチル−フェニル）−５−メトキシ−２Ｈ−ベンゾトリアゾール（ＵＶ１６Ａ）、２−メチルアクリル酸３−［３−ｔｅｒｔ−ブチル−５−（５−クロロベンゾトリアゾール−２−イル）−４−ヒドロキシフェニル］−プロピルエステル（１６−１００、ＣＡＳ＃９６４７８−１５−８）、２−（３−（ｔｅｒｔ−ブチル）−４−ヒドロキシ−５−（５−メトキシ−２Ｈ−ベンゾ［ｄ］［１，２，３］トリアゾール−２−イル）フェノキシ）エチルメタクリレート（１６−１０２）；フェノール、２−（５−クロロ−２Ｈ−ベンゾトリアゾール−２−イル）−６−メトキシ−４−（２−プロペン−１−イル）（ＣＡＳ＃１２６０１４１−２０−５）；２−［２−ヒドロキシ−５−［３−（メタクリロイルオキシ）プロピル］−３−ｔｅｒｔ−ブチルフェニル］−５−クロロ−２Ｈ−ベンゾトリアゾール；フェノール、２−（５−エテニル−２Ｈ−ベンゾトリアゾール−２−イル）−４−メチル−、ホモポリマー（９ＣＩ）（ＣＡＳ＃８３０６３−８７−０）が挙げられる。
【００８６】
シリコーンヒドロゲルコンタクトレンズは、本発明の別の態様である本発明の方法にしたがってレンズ形成組成物から調製され得る。
【００８７】
さらなる態様において、本発明は、シリコーンヒドロゲルコンタクトレンズを製造するための方法を提供する。この方法は、室温で、および任意であるが好ましくは約０〜約４℃の温度で透明であるレンズ形成組成物を調製する工程であって、レンズ形成組成物が、（ａ）約５重量％〜約３５重量％の、本発明の親水化ポリジオルガノシロキサンビニル架橋剤、（ｂ）シロキサン含有ビニルモノマー、（ｃ）約３０重量％〜約６０重量％の少なくとも１つの親水性ビニルモノマー、（ｄ）エチレン性不飽和基を含まない親水性ポリマー、および（ｅ）少なくとも１つのラジカル開始剤を含み、ただし、上に列挙された重合性成分および任意のさらなる重合性成分が合計して１００重量％になる工程と；レンズ形成組成物を成形型に導入する工程であって、成形型が、コンタクトレンズの前面を画定する第１の成形面を有する第１の成形型半部と、コンタクトレンズの後面を画定する第２の成形面を有する第２の成形型半部とを有し、前記第１および第２の成形型半部は、前記第１および第２の成形面の間に空洞が形成されるように互いを受け入れるように構成される工程と；レンズ成形型中のレンズ形成組成物を熱または化学線により硬化して、シリコーンヒドロゲルコンタクトレンズを形成する工程であって、シリコーンヒドロゲルコンタクトレンズが、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有する工程を含む。
【００８８】
式（１）（上に定義される）の親水化ポリジオルガノシロキサンビニル架橋剤の上述される様々な実施形態は、本発明のこの態様に組み込まれるべきである。
【００８９】
シロキサン含有ビニルモノマー、親水性ビニルモノマー、非架橋性親水性ポリマーの上述される様々な実施形態は、本発明のこの態様に組み込まれるべきである。
【００９０】
本発明によれば、フリーラジカル開始剤は、熱開始剤または光開始剤であり得る。
【００９１】
好適な熱重合開始剤は、当業者に公知であり、例えば、過酸化物、ヒドロペルオキシド、アゾ−ビス（アルキル−またはシクロアルキルニトリル）、過硫酸塩、過炭酸塩またはそれらの混合物を含む。例は、過酸化ベンゾイル、ｔｅｒｔ．−ブチルペルオキシド、ジ−ｔｅｒｔ．−ブチル−ジペルオキシフタレート、ｔｅｒｔ．−ブチルヒドロペルオキシド、アゾ−ビス（イソブチロニトリル）（ＡＩＢＮ）、１，１−アゾジイソブチルアミジン、１，１’−アゾ−ビス（１−シクロヘキサンカルボニトリル）、２，２’−アゾ−ビス（２，４−ジメチルバレロニトリル）などである。重合は、高温で、例えば、２５〜１００℃、好ましくは、４０〜８０℃の温度で、上記の溶媒中で好都合に行われる。反応時間は、広い限度内で変化し得るが、好都合には、例えば、１〜２４時間または好ましくは、２〜１２時間である。重合反応に使用される成分および溶媒を予め脱気し、不活性雰囲気下、例えば、窒素またはアルゴン雰囲気下で前記共重合反応を行うのが有利である。
【００９２】
好適な光開始剤は、ベンゾインメチルエーテル、ジエトキシアセトフェノン、ベンゾイルホスフィンオキシド、１−ヒドロキシシクロヘキシルフェニルケトンおよびＤａｒｏｃｕｒおよびＩｒｇａｃｕｒタイプ、好ましくは、Ｄａｒｏｃｕｒ  １１７３（登録商標）およびＤａｒｏｃｕｒ  ２９５９（登録商標）、ゲルマン系ノリッシュＩ型光開始剤である。ベンゾイルホスフィン開始剤の例としては、２，４，６−トリメチルベンゾイルジフェニルホスフィンオキシド；ビス−（２，６−ジクロロベンゾイル）−４−Ｎ−プロピルフェニルホスフィンオキシド；およびビス−（２，６−ジクロロベンゾイル）−４−Ｎ−ブチルフェニルホスフィンオキシドが挙げられる。例えば、マクロマーに組み込まれ得るかまたは特殊なモノマーとして使用され得る反応性光開始剤も好適である。反応性光開始剤の例は、欧州特許第６３２  ３２９号明細書（全体が、参照により本明細書に援用される）に開示されるものである。次に、重合は、好適な波長の化学線、例えば、光、特に紫外光によって引き起こされ得る。スペクトル要件は、必要に応じて、好適な光増感剤の添加によって、状況に応じて制御され得る。
【００９３】
紫外線および高エネルギー紫光線（ＨＥＶＬ）を吸収することが可能なビニルモノマーが、本発明に使用される場合、ゲルマン系ノリッシュＩ型光開始剤および約４００〜約５５０ｎｍの領域の光を含む光源が、フリーラジカル重合を開始させるのに好ましくは使用される。約４００〜約５５０ｎｍの領域の光を含む光源による照射下でフリーラジカル重合を開始させることが可能である限り、任意のゲルマン系ノリッシュＩ型光開始剤が、本発明に使用され得る。ゲルマン系ノリッシュＩ型光開始剤の例は、米国特許第７，６０５，１９０号明細書（全体が、参照により本明細書に援用される）に記載されるアシルゲルマニウム化合物である。好ましくは、レンズ形成材料のモノマーは、以下のアシルゲルマニウム化合物の少なくとも１つを含む。
【化１３】
0006708737.tif 000014
【００９４】
好ましい実施形態において、レンズ形成組成物は、有機溶媒を含む。
【００９５】
好適な溶媒の例としては、限定はされないが、水、テトラヒドロフラン、トリプロピレングリコールメチルエーテル、ジプロピレングリコールメチルエーテル、エチレングリコールｎ−ブチルエーテル、ケトン（例えば、アセトン、メチルエチルケトンなど）、ジエチレングリコールｎ−ブチルエーテル、ジエチレングリコールメチルエーテル、エチレングリコールフェニルエーテル、プロピレングリコールメチルエーテル、プロピレングリコールメチルエーテルアセテート、ジプロピレングリコールメチルエーテルアセテート、プロピレングリコールｎ−プロピルエーテル、ジプロピレングリコールｎ−プロピルエーテル、トリプロピレングリコールｎ−ブチルエーテル、プロピレングリコールｎ−ブチルエーテル、ジプロピレングリコールｎ−ブチルエーテル、トリプロピレングリコールｎ−ブチルエーテル、プロピレングリコールフェニルエーテルジプロピレングリコールジメチルエーテル、ポリエチレングリコール、ポリプロピレングリコール、酢酸エチル、酢酸ブチル、酢酸アミル、乳酸メチル、乳酸エチル、乳酸ｉ−プロピル、塩化メチレン、２−ブタノール、１−プロパノール、２−プロパノール、メントール、シクロヘキサノール、シクロペンタノールおよびエキソノルボルネオール、２−ペンタノール、３−ペンタノール、２−ヘキサノール、３−ヘキサノール、３−メチル−２−ブタノール、２−ヘプタノール、２−オクタノール、２−ノナノール、２−デカノール、３−オクタノール、ノルボルネオール、ｔｅｒｔ−ブタノール、ｔｅｒｔ−アミル、アルコール、２−メチル−２−ペンタノール、２，３−ジメチル−２−ブタノール、３−メチル−３−ペンタノール、１−メチルシクロヘキサノール、２−メチル−２−ヘキサノール、３，７−ジメチル−３−オクタノール、１−クロロ−２−メチル−２−プロパノール、２−メチル−２−ヘプタノール、２−メチル−２−オクタノール、２−２−メチル−２−ノナノール、２−メチル−２−デカノール、３−メチル−３−ヘキサノール、３−メチル−３−ヘプタノール、４−メチル−４−ヘプタノール、３−メチル−３−オクタノール、４−メチル−４−オクタノール、３−メチル−３−ノナノール、４−メチル−４−ノナノール、３−メチル−３−オクタノール、３−エチル−３−ヘキサノール、３−メチル−３−ヘプタノール、４−エチル−４−ヘプタノール、４−プロピル−４−ヘプタノール、４−イソプロピル−４−ヘプタノール、２，４−ジメチル−２−ペンタノール、１−メチルシクロペンタノール、１−エチルシクロペンタノール、１−エチルシクロペンタノール、３−ヒドロキシ−３−メチル−１−ブテン、４−ヒドロキシ−４−メチル−１−シクロペンタノール、２−フェニル−２−プロパノール、２−メトキシ−２−メチル−２−プロパノール２，３，４−トリメチル−３−ペンタノール、３，７−ジメチル−３−オクタノール、２−フェニル−２−ブタノール、２−メチル−１−フェニル−２−プロパノールおよび３−エチル−３−ペンタノール、１−エトキシ−２−プロパノール、１−メチル−２−プロパノール、ｔ−アミルアルコール、イソプロパノール、１−メチル−２−ピロリドン、Ｎ，Ｎ−ジメチルプロピオンアミド、ジメチルホルムアミド、ジメチルアセトアミド、ジメチルプロピオンアミド、Ｎ−メチルピロリジノン、およびそれらの混合物が挙げられる。
【００９６】
別の好ましい実施形態において、レンズ形成組成物は、無溶媒液体混合物であり、Ｃ１〜Ｃ１０アルキルメタクリレート、イソボルニルメタクリレート、イソボルニルアクリレート、シクロペンチルメタクリレート、シクロペンチルアクリレート、シクロヘキシルメタクリレート、シクロヘキシルアクリレート、スチレン、２，４，６−トリメチルスチレン（ＴＭＳ）、およびｔ−ブチルスチレン（ＴＢＳ）、およびそれらの組合せからなる群から選択される混合ビニルモノマーを含む。好ましくは、混合ビニルモノマーは、メチルメタクリレートである。
【００９７】
別の好ましい実施形態において、レンズ形成組成物中に存在する全てのシリコーン含有重合性成分の総量は、約６５％以下である。
【００９８】
別の好ましい実施形態において、親水性ビニルモノマーは、親水性Ｎ−ビニルモノマーであり、好ましくは、Ｎ−ビニルピロリドン、Ｎ−ビニル−Ｎ−メチルアセトアミド、Ｎ−ビニルホルムアミド、Ｎ−ビニルアセトアミド、Ｎ−ビニルイソプロピルアミド、またはそれらの組合せであり、さらにより好ましくは、Ｎ−ビニルピロリドン、Ｎ−ビニル−Ｎ−メチルアセトアミド、またはそれらの組合せである。
【００９９】
別の好ましい実施形態において、レンズ形成組成物は、非シリコーンビニル架橋剤をさらに含む。シロキサン含有ビニルモノマー、親水性ビニルモノマーの上述される様々な実施形態は、本発明のこの態様に組み込まれるべきである。使用される非シリコーンビニル架橋剤の量は、全重合性成分に対する重量含量で表され、好ましくは、約０．０５％〜約２％の範囲、より好ましくは、約０．１％〜約１．５％の範囲、さらにより好ましくは、約０．１５％〜約１．０％の範囲である。
【０１００】
本発明によれば、レンズ形成組成物は、当業者に公知であるように、他の成分、例えば、可視性ティント剤（ｖｉｓｉｂｉｌｉｔｙ  ｔｉｎｔｉｎｇ  ａｇｅｎｔ）（例えば、染料、顔料、またはそれらの混合物）、抗菌剤（例えば、好ましくは、銀ナノ粒子）、生物活性剤、浸出性潤滑剤、浸出性涙液安定剤、およびそれらの混合物をさらに含み得る。
【０１０１】
コンタクトレンズを作製するためのレンズ成形型は、当業者に周知であり、例えば、注型またはスピンキャストに用いられる。例えば、成形型（注型用）は、一般に、少なくとも２つの成形型部分（もしくは部）または成形型半部、すなわち、第１および第２の成形型半部を含む。第１の成形型半部は、第１の成形（もしくは光学）面を画定し、第２の成形型半部は、第２の成形（もしくは光学）面を画定する。第１および第２の成形型半部は、レンズ形成空洞が、第１の成形面と第２の成形面との間に形成されるように、互いに受け入れるように構成される。成形型半部の成形面は、成形型の空洞形成面であり、レンズ形成材料と直接接触する。
【０１０２】
コンタクトレンズを注型するための成形型部分を製造する方法は、一般に、当業者に周知である。本発明の方法は、成形型を形成するいずれの特定の方法にも限定されない。実際に、成形型を形成する任意の方法が、本発明に使用され得る。第１および第２の成形型半部は、射出成形または旋盤加工（ｌａｔｈｉｎｇ）などの様々な技術によって形成され得る。成形型半部を形成するための好適な方法の例は、Ｓｃｈａｄへの米国特許第４，４４４，７１１号明細書；Ｂｏｅｈｍらへの同第４，４６０，５３４号明細書；Ｍｏｒｒｉｌｌへの同第５，８４３，３４６号明細書；およびＢｏｎｅｂｅｒｇｅｒらへの同第５，８９４，００２号明細書（参照により本明細書に援用される）に開示されている。
【０１０３】
成形型を作製するための当該技術分野において公知の実質的に全ての材料が、コンタクトレンズを作製するための成形型を作製するのに使用され得る。例えば、ポリマー材料、例えば、ポリエチレン、ポリプロピレン、ポリスチレン、ＰＭＭＡ、Ｔｏｐａｓ（登録商標）ＣＯＣグレード８００７−Ｓ１０（Ｔｉｃｏｎａ  ＧｍｂＨ（Ｆｒａｎｋｆｕｒｔ，ＧｅｒｍａｎｙおよびＳｕｍｍｉｔ，Ｎｅｗ  Ｊｅｒｓｅｙ）製のエチレンおよびノルボルネンの透明な非晶質コポリマー）などが使用され得る。石英ガラスおよびサファイアなどの、紫外光透過を可能にする他の材料が使用され得る。
【０１０４】
本発明によれば、レンズ形成配合物（または組成物）は、任意の公知の方法にしたがって成形型によって形成される空洞中に導入（分配）され得る。
【０１０５】
レンズ形成組成物が成形型中に分配された後、それは、重合されて、コンタクトレンズを製造する。架橋は、熱または化学線により開始され得る。
【０１０６】
成形品を成形型から取り出すことができるような成形型の開放は、それ自体公知の方法で行われ得る。
【０１０７】
成形されたコンタクトレンズは、未重合の重合性成分を除去するためにレンズ抽出に供され得る。抽出溶媒は、当業者に公知の任意の溶媒であり得る。好適な抽出溶媒の例は、上述されるものである。好ましくは、水または水溶液が、抽出溶媒として使用される。抽出後、レンズは、水または湿潤剤（例えば、親水性ポリマー）の水溶液中で水和され得る。
【０１０８】
成形されたコンタクトレンズはさらに、例えば、表面処理、約０．００５重量％〜約５重量％の湿潤剤（例えば、当業者に公知の上述される親水性ポリマーなど）および／または粘度増強剤（例えば、メチルセルロース（ＭＣ）、エチルセルロース、ヒドロキシメチルセルロース、ヒドロキシエチルセルロース（ＨＥＣ）、ヒドロキシプロピルセルロース（ＨＰＣ）、ヒドロキシプロピルメチルセルロース（ＨＰＭＣ）、またはそれらの混合物）を含有し得るパッケージング溶液を含むレンズパッケージ内への包装；少なくとも約３０分間にわたる１１８〜１２４℃でのオートクレーブなどの滅菌処理などのさらなるプロセスに供され得る。
【０１０９】
好ましい実施形態において、得られたシリコーンヒドロゲルコンタクトレンズは、水または水溶液で抽出される。
【０１１０】
別の好ましい実施形態において、成形型は、再利用可能な成形型であり、レンズ形成組成物は、化学線の空間的制限下で、化学線により硬化（すなわち、重合）されて、シリコーンヒドロゲルコンタクトレンズを形成する。好ましい再利用可能な成形型の例は、米国特許第６，６２７，１２４号明細書、同第６，８００，２２５号明細書、同第７，３８４，５９０号明細書、および同第７，３８７，７５９号明細書（全体が、参照により援用される）に開示されるものである。再利用可能な成形型は、石英、ガラス、サファイア、ＣａＦ２、環状オレフィンコポリマー（例えば、Ｔｏｐａｓ（登録商標）ＣＯＣグレード８００７−Ｓ１０（Ｆｒａｎｋｆｕｒｔ，ＧｅｒｍａｎｙおよびＳｕｍｍｉｔ，Ｎｅｗ  ＪｅｒｓｅｙのＴｉｃｏｎａ  ＧｍｂＨ製のエチレンおよびノルボルネンの透明な非晶質コポリマー）、Ｚｅｏｎｅｘ（登録商標）およびＺｅｏｎ  Ｃｈｅｍｉｃａｌｓ  ＬＰ（Ｌｏｕｉｓｖｉｌｌｅ，ＫＹ）製のＺｅｏｎｏｒ（登録商標）など）、ポリメチルメタクリレート（ＰＭＭＡ）、ＤｕＰｏｎｔ（Ｄｅｌｒｉｎ）製のポリオキシメチレン、Ｇ．Ｅ．Ｐｌａｓｔｉｃｓ製のＵｌｔｅｍ（登録商標）（ポリエーテルイミド）、ＰｒｉｍｏＳｐｉｒｅ（登録商標）、およびそれらの組合せで作製され得る。
【０１１１】
本発明の様々な実施形態が、特定の用語、デバイス、および方法を用いて説明されてきたが、このような説明は、例示のためのものに過ぎない。使用される用語は、限定の用語ではなく説明の用語である。変更および変化が、以下の特許請求の範囲に記載される、本発明の趣旨または範囲から逸脱せずに当業者によってなされ得ることが理解されるべきである。さらに、以下に示されるように、様々な実施形態の態様が、全体的または部分的に交換されてもよく、または任意の方法で組み合わされ得、および／または一緒に使用され得ることが理解されるべきである。
【０１１２】
１．（１）ジメチルシロキサン単位および親水化シロキサン単位を含むポリジオルガノシロキサンポリマー鎖であって、前記親水化シロキサン単位が１つのメチル置換基および少なくとも２つのカルボキシ基を有する１つの一価Ｃ１０〜Ｃ５０有機置換基を有し、ジメチルシロキサン単位に対する親水化シロキサン単位のモル比が、約０．０３５〜約０．２５であるポリジオルガノシロキサンポリマー鎖と；（２）２つの末端（メタ）アクリロイル基とを含む親水化ポリジオルガノシロキサンビニル架橋剤であって、少なくとも約３０００ダルトンの平均分子量を有する親水化ポリジオルガノシロキサンビニル架橋剤。
【０１１３】
２．親水化ポリジオルガノシロキサンビニル架橋剤が、式（１）
【化１４】
0006708737.tif 000015
（式中：
υ１が、３０〜５００の整数であり、ω１が、１〜７５の整数であり、ただし、ω１／υ１が、約０．０３５〜約０．２５であり；
Ｘ０が、ＯまたはＮＲ’であり、ここで、Ｒ’が、水素またはＣ１〜Ｃ１０−アルキルであり；
Ｒ１が、水素またはメチルであり；
Ｒ２およびＲ３が、互いに独立して、置換もしくは非置換Ｃ１〜Ｃ１０アルキレン二価基または−Ｒ５−Ｏ−Ｒ６−の二価基であり、ここで、Ｒ５およびＲ６が、互いに独立して、置換もしくは非置換Ｃ１〜Ｃ１０アルキレン二価基であり；
Ｒ４が、式（２）
【化１５】
0006708737.tif 000016
の一価基であり、
ｑ１が、０または１であり；
ｎ１が、２〜４の整数であり；
Ｒ７が、水素、メチル、または
【化１６】
0006708737.tif 000017
の基であり；
Ｒ８が、エチルまたは
【化１７】
0006708737.tif 000018
の基であり；
ただし、Ｒ７およびＲ８の少なくとも１つが、
【化１８】
0006708737.tif 000019
の基である）
のポリマーである、発明１に記載の親水化ポリジオルガノシロキサンビニル架橋剤。
【０１１４】
３．式（１）中、ω１／υ１が、約０．０４０〜約０．１８、さらにより好ましくは、約０．０４５〜約０．１８である、発明２に記載の親水化ポリジオルガノシロキサンビニル架橋剤。
【０１１５】
４．親水化ポリジオルガノシロキサンビニル架橋剤が、約４０００ダルトン〜約８０，０００ダルトン、より好ましくは、約５０００ダルトン〜約５０，０００ダルトン、さらにより好ましくは、約６０００ダルトン〜約２５，０００ダルトン、最も好ましくは、約７０００ダルトン〜約１８，０００ダルトンの平均分子量を有する、発明１〜３のいずれか１つに記載の親水化ポリジオルガノシロキサンビニル架橋剤。
【０１１６】
５．式（１）中、Ｘ０がＯである、発明１〜４のいずれか１つに記載の親水化ポリジオルガノシロキサンビニル架橋剤。
【０１１７】
６．式（１）中、Ｘ０がＮＲ’であり、ここで、Ｒ’が、水素またはＣ１〜Ｃ１０−アルキルである、発明１〜４のいずれか１つに記載の親水化ポリジオルガノシロキサンビニル架橋剤。
【０１１８】
７．Ｒ４が、式（２）のものであり、式中、ｎ１が３であり、ｑ１が１であり、Ｒ７が水素であり、Ｒ８が、
【化１９】
0006708737.tif 000020
の基である、発明１〜６のいずれか１つに記載の親水化ポリジオルガノシロキサンビニル架橋剤。
【０１１９】
８．Ｒ４が、式（２）のものであり、式中、ｎ１が３であり、ｑ１が１であり、Ｒ７が、
【化２０】
0006708737.tif 000021
の基であり、Ｒ８がエチルである、発明７に記載の親水化ポリジオルガノシロキサンビニル架橋剤。
【０１２０】
９．Ｒ４が、式（２）のものであり、式中、ｎ１が３であり、ｑ１が１であり、Ｒ７およびＲ８が、
【化２１】
0006708737.tif 000022
の基である、発明７に記載の親水化ポリジオルガノシロキサンビニル架橋剤。
【０１２１】
１０．発明１〜９のいずれか１つに記載の親水化ポリジオルガノシロキサンビニル架橋剤の単位と；
シロキサン含有ビニルモノマーの単位と；
少なくとも１つの親水性ビニルモノマーの単位と；
架橋ポリマー材料に共有結合されていないが、架橋ポリマー材料内に物理的に取り込まれた親水性ポリマーと
を含む架橋ポリマー材料を含むシリコーンヒドロゲルコンタクトレンズであって、
完全に水和されるとき、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有するシリコーンヒドロゲルコンタクトレンズ。
【０１２２】
１１．親水性ビニルモノマーが、Ｎ−ビニルピロリドン、Ｎ，Ｎ−ジメチル（メタ）アクリルアミド、（メタ）アクリルアミド、ヒドロキシエチル（メタ）アクリルアミド、ヒドロキシエチル（メタ）アクリレート、グリセロールメタクリレート（ＧＭＡ）、ポリエチレングリコール（メタ）アクリレート、最大で１５００の数平均分子量を有するポリエチレングリコールＣ１〜Ｃ４−アルキルエーテル（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸、エチルアクリル酸、またはそれらの組合せである、発明１０に記載のシリコーンヒドロゲルコンタクトレンズ。
【０１２３】
１２．親水性ビニルモノマーが、Ｎ−ビニルピロリドン、Ｎ−ビニル−Ｎ−メチルアセトアミド、またはそれらの組合せである、発明１１に記載のシリコーンヒドロゲルコンタクトレンズ。
【０１２４】
１３．架橋ポリマー材料が、シリコーンを含まない疎水性ビニルモノマーの単位、非シリコーンビニル架橋剤の単位、ＵＶ吸収ビニルモノマーの単位、またはそれらの組合せをさらに含む、発明１０〜１２のいずれか１つに記載のシリコーンヒドロゲルコンタクトレンズ。
【０１２５】
１４．親水性ポリマーが、ポリビニルアルコール、ポリアミド、ポリイミド、ポリラクトン、Ｎ−ビニルピロリドンのホモポリマー、Ｎ−ビニルピロリドンと１つ以上の親水性ビニルコモノマーとのコポリマー、Ｎ−ビニル−Ｎ−メチルアセトアミドのホモポリマー、Ｎ−ビニル−Ｎ−メチルアセトアミドと１つ以上の親水性ビニルコモノマーとのコポリマー、ポリアクリルアミド、ポリメタクリルアミド、アクリルアミドと１つ以上の親水性ビニルモノマーとのコポリマー、メタクリルアミドと１つ以上の親水性ビニルモノマーとのコポリマー、ポリエチレンオキシド、ポリ−Ｎ−Ｎ−ジメチルアクリルアミド、ポリアクリル酸、ポリ（２−エチルオキサゾリン）、ヘパリン多糖類、多糖類、またはそれらの混合物である、発明１０〜１３のいずれか１つに記載のシリコーンヒドロゲルコンタクトレンズ。
【０１２６】
１５．親水性ポリマーの数平均分子量Ｍｗが、５，０００〜５００，０００、より好ましくは、１０，０００〜３００，０００、さらにより好ましくは、２０，０００〜１００，０００である、発明１４に記載のシリコーンヒドロゲルコンタクトレンズ。
【０１２７】
１６．親水性ポリマーが、ポリビニルピロリドン、ポリ（Ｎ−ビニル−Ｎ−メチルアセトアミド）、ポリアクリルアミド、ポリ−Ｎ−Ｎ−ジメチルアクリルアミド、またはそれらの組合せである、発明１４または１５に記載のシリコーンヒドロゲルコンタクトレンズ。
【０１２８】
１７．シリコーンヒドロゲルコンタクトレンズを製造するための方法であって、
室温で、および任意であるが好ましくは約０〜約４℃の温度で透明であるレンズ形成組成物を調製する工程であって、レンズ形成組成物が、（ａ）約５重量％〜約３５重量％の、発明１〜９のいずれか１つに記載の親水化ポリジオルガノシロキサンビニル架橋剤、（ｂ）シロキサン含有ビニルモノマー、（ｃ）約３０重量％〜約６０重量％の少なくとも１つの親水性ビニルモノマー、（ｄ）エチレン性不飽和基を含まない親水性ポリマー、および（ｅ）少なくとも１つのラジカル開始剤を含み、ただし、上に列挙された重合性成分および任意のさらなる重合性成分が合計して１００重量％になる工程と；
レンズ形成組成物を成形型に導入する工程であって、成形型が、コンタクトレンズの前面を画定する第１の成形面を有する第１の成形型半部と、コンタクトレンズの後面を画定する第２の成形面を有する第２の成形型半部とを有し、前記第１および第２の成形型半部は、前記第１および第２の成形面の間に空洞が形成されるように互いを受け入れるように構成される工程と；
レンズ成形型中のレンズ形成組成物を熱または化学線により硬化して、シリコーンヒドロゲルコンタクトレンズを形成する工程であって、シリコーンヒドロゲルコンタクトレンズが、少なくとも約７０バーラーの酸素透過性（Ｄｋ）、約２５重量％〜約７０重量％の含水量、約０．２ＭＰａ〜約１．２ＭＰａの弾性率、少なくとも約１５秒の水破壊時間、および約９０°以下の水接触角を有する工程と
を含む方法。
【０１２９】
１８．レンズ形成組成物が、無溶媒液体混合物であり、Ｃ１〜Ｃ１０アルキルメタクリレート、イソボルニルメタクリレート、イソボルニルアクリレート、シクロペンチルメタクリレート、シクロペンチルアクリレート、シクロヘキシルメタクリレート、シクロヘキシルアクリレート、スチレン、２，４，６−トリメチルスチレン（ＴＭＳ）、およびｔ−ブチルスチレン（ＴＢＳ）、およびそれらの組合せからなる群から選択される混合ビニルモノマー（好ましくは、混合ビニルモノマーは、メチルメタクリレートである）を含む、発明１７に記載の方法。
【０１３０】
１９．レンズ形成組成物が、有機溶媒を含む、発明１７に記載の方法。
【０１３１】
２０．レンズ形成組成物中に存在する全てのシリコーン含有重合性成分の総量が、約６５％以下である、発明１７〜１９のいずれか１つに記載の方法。
【０１３２】
２１．親水性ビニルモノマーが、親水性Ｎ−ビニルモノマーであり、好ましくは、Ｎ−ビニルピロリドン、Ｎ−ビニル−Ｎ−メチルアセトアミド、Ｎ−ビニルホルムアミド、Ｎ−ビニルアセトアミド、Ｎ−ビニルイソプロピルアミド、またはそれらの組合せであり、さらにより好ましくは、Ｎ−ビニルピロリドン、Ｎ−ビニル−Ｎ−メチルアセトアミド、またはそれらの組合せである、発明１７〜２０のいずれか１つに記載の方法。
【０１３３】
２２．親水性ポリマーが、ポリビニルアルコール、ポリアミド、ポリイミド、ポリラクトン、Ｎ−ビニルピロリドンのホモポリマー、Ｎ−ビニルピロリドンと１つ以上の親水性ビニルコモノマーとのコポリマー、Ｎ−ビニル−Ｎ−メチルアセトアミドのホモポリマー、Ｎ−ビニル−Ｎ−メチルアセトアミドと１つ以上の親水性ビニルコモノマーとのコポリマー、ポリアクリルアミド、ポリメタクリルアミド、アクリルアミドと１つ以上の親水性ビニルモノマーとのコポリマー、メタクリルアミドと１つ以上の親水性ビニルモノマーとのコポリマー、ポリエチレンオキシド、ポリ−Ｎ−Ｎ−ジメチルアクリルアミド、ポリアクリル酸、ポリ（２−エチルオキサゾリン）、ヘパリン多糖類、多糖類、またはそれらの混合物である、発明１７〜２１のいずれか１つに記載の方法。
【０１３４】
２３．親水性ポリマーの数平均分子量Ｍｗが、５，０００〜５００，０００、より好ましくは、１０，０００〜３００，０００、さらにより好ましくは、２０，０００〜１００，０００である、発明２２に記載の方法。
【０１３５】
２４．親水性ポリマーが、ポリビニルピロリドン、ポリ（Ｎ−ビニル−Ｎ−メチルアセトアミド）、ポリアクリルアミド、ポリ−Ｎ−Ｎ−ジメチルアクリルアミド、またはそれらの組合せである、発明２２または２３に記載の方法。
【０１３６】
２５．硬化の工程が、熱的に行われる、発明１７〜２４のいずれか１つに記載の方法。
【０１３７】
上記の開示は、当業者が本発明を実施するのを可能にする。様々な変更、変形、および組合せを、本明細書に記載される様々な実施形態に対して行うことができる。読者が特定の実施形態およびその利点をよりよく理解することができるように、以下の実施例を参照することが提案される。本明細書および実施例は、例示的であると見なされることが意図される。
【実施例】
【０１３８】
実施例１
酸素透過性測定
規定されない限り、レンズおよびレンズ材料の見掛けの酸素透過性（Ｄｋａｐｐ）、見掛けの酸素透過率（Ｄｋ／ｔ）、固有の（またはエッジ補正された（ｅｄｇｅ−ｃｏｒｒｅｃｔｅｄ））酸素透過性（Ｄｋｃ）が、米国特許出願公開第２０１２／００２６４５７Ａ１号明細書（全体が、参照により本明細書に援用される）の実施例１に記載される手順にしたがって決定される。
【０１３９】
イオン透過性測定
レンズのイオン透過性が、米国特許第５，７６０，１００号明細書（全体が、参照により本明細書に援用される）に記載される手順にしたがって測定される。以下の実施例において報告されるイオン透過性の値は、対照材料としてのレンズ材料、Ａｌｓａｃｏｎに対する相対イオノフラックス拡散係数（Ｄ／Ｄｒｅｆ）である。Ａｌｓａｃｏｎは、０．３１４×１０−３ｍｍ２／分のイオノフラックス拡散係数を有する。
【０１４０】
潤滑性評価
レンズの潤滑性が、０〜４の摩擦評価尺度でレンズ表面の滑りやすさを定性的に特性評価する指感触（ｆｉｎｇｅｒ−ｆｅｌｔ）潤滑性試験を使用することによって評価される。摩擦評価が高いほど、滑りやすさ（または潤滑性）が低い。
【０１４１】
市販のレンズ：ＤＡＩＬＩＥＳ（登録商標）ＴＯＴＡＬ１（登録商標）；ＡＣＵＶＵＥ（登録商標）ＯＡＳＹＳ（商標）；ＡＣＵＶＵＥ（登録商標）ＡＤＶＡＮＣＥ  ＰＬＵＳ（商標）；ＤＡＩＬＩＥＳ（登録商標）Ａｑｕａ  Ｃｏｍｆｏｒｔ  Ｐｌｕｓ（登録商標）；およびＡＩＲ  ＯＰＴＩＸ（登録商標）に、それぞれ０、１、２、３、および４の摩擦評価（以後、「ＦＲ」と示される）を割り当てる。それらは、試験されるレンズの摩擦評価を決定するために標準レンズとして使用される。
【０１４２】
試料を、それぞれ３０分間の少なくとも２回のすすぎのためにＰＢＳに入れ、次に、評価の前に新鮮なＰＢＳに移す。評価の前、手をせっけん溶液ですすぎ、脱イオン水でしっかりとすすぎ、次に、ＫｉｍＷｉｐｅ（登録商標）タオルで拭く。試料に指の間で触れ、上述される上記の標準レンズと比べて各試料に数値を割り当てる。例えば、レンズが、ＡＩＲ  ＯＰＴＩＸ（登録商標）レンズよりわずかに良好であると決定される場合、レンズに３の数値を割り当てる。摩擦評価の値は、２人以上によるコンタクトレンズの少なくとも２回の摩擦評価の結果を平均することによって、および／または１人による２つ以上のコンタクトレンズ（レンズ製造の同一のバッチからの）の摩擦評価を平均することによって得られるものである。
【０１４３】
表面湿潤性試験
コンタクトレンズにおける水接触角（ＷＣＡ）は、コンタクトレンズの表面湿潤性の一般的な尺度である。特に、低い水接触角は、より湿潤性の表面に対応する。コンタクトレンズの平均接触角（液滴）は、ＡＳＴ，Ｉｎｃ．（Ｂｏｓｔｏｎ，Ｍａｓｓａｃｈｕｓｅｔｔｓに所在）製のＶＣＡ  ２５００  ＸＥ接触角測定デバイスを用いて測定される。この機器は、前進接触角（θａ）または後退接触角（θｒ）または液滴（静的）接触角を測定することが可能である。規定されない限り、水接触角は、液滴（静的）接触角である。測定は、十分に水和されたコンタクトレンズにおいて、以下のように拭き取り乾燥（ｂｌｏｔ−ｄｒｙｉｎｇ）した直後に行われる。コンタクトレンズを、バイアルから取り出し、レンズ表面から緩く結合された包装添加剤を除去するために、約２００ｍｌの新鮮な脱イオン水で３回洗浄する。次に、レンズを、糸くずの出ない清潔な布（Ａｌｐｈａ  Ｗｉｐｅ  ＴＸ１００９）の上に置き、よく拭き取って、表面の水を除去し、接触角測定台に取り付け、乾燥空気を吹き付けて乾燥させ、最後に、液滴接触角を、製造業者によって提供されるソフトウェアを用いて自動的に測定する。接触角を測定するのに使用される脱イオン水は、１８ＭΩｃｍを超える抵抗率を有し、使用される液滴体積は２μｌである。典型的に、コーティングされていないシリコーンヒドロゲルレンズ（オートクレーブ後）は、約１２０°の液滴接触角を有する。ピンセットおよび台を、イソプロパノールでよく洗浄し、コンタクトレンズと接触させる前に脱イオン水ですすぐ。
【０１４４】
水破壊時間（ＷＢＵＴ）試験
レンズ（オートクレーブ後）の表面親水性が、水膜がレンズ表面で壊れ始めるのに必要な時間を決定することによって評価される。簡潔には、レンズをバイアルから取り出し、それぞれ３０分間の少なくとも２回のすすぎのためにＰＢＳ（リン酸緩衝生理食塩水）に入れ、次に、レンズ表面から緩く結合された包装添加剤を除去するために、新鮮なＰＢＳに移す。レンズを溶液から取り出し、明るい光源に対して保持する。水膜が壊れて（脱水）、下にあるレンズ材料が露出するのに必要な時間を視覚的に観察する。コーティングされていないレンズは、典型的に、ＰＢＳから取り出すと直ぐに壊れ、０秒のＷＢＵＴを割り当てられる。１０秒以上のＷＢＵＴを示すレンズは、親水性表面を有すると見なされ、眼における十分な湿潤性（涙液膜を支持する能力）を示すことが予測される。
【０１４５】
指擦り試験
レンズを、２０秒間にわたってＲＥＮＵ（登録商標）多目的レンズケア溶液（または別の多目的レンズケア溶液）とともに（使い捨ての粉なしゴム手袋を着用した）指で擦り、次に、生理食塩水ですすぐ。上記の手順を、所与の回数、例えば、１〜３０回（すなわち、洗浄および浸漬サイクルを模倣する指擦り試験の反復回数）繰り返す。
【０１４６】
実施例２
グリセロールエーテル含有ＰＤＭＳマクロマーの合成
グリセロールエーテル含有ＰＤＭＳマクロマーを、スキーム１に示される手順にしたがって調製する。
【化２２】
0006708737.tif 000023
【０１４７】
前駆体の合成
２９７．９ｇのオクタメチルシクロテトラシロキサン（分子量２９６．６２）、１２．０ｇの１，３，５，７−テトラメチルシクロテトラシロキサン（分子量２４０．５１）、９．７ｇの１，３−ビス（３−メタクリルオキシプロピル）テトラメチルジシロキサン（分子量３８６．６３）、および０．９ｇのトリフルオロメタンスルホン酸（分子量１５０．０８）を、５００ｍＬの丸底フラスコ中で秤量する。反応を３５℃で２４時間行った後、１７０ｍＬの０．５％の炭酸水素ナトリウムを加える。収集された有機部分を、脱イオン水（サイクル当たり１７０ｍＬ）で５回さらに抽出する。無水ＭｇＳＯ４を、収集された有機溶液に加えた後、約３５０ｍＬのさらなるＣＨＣｌ３を加え、次に、溶液を一晩撹拌する。ろ過の後、溶媒を、ロータリーエバポレータ（Ｒｏｔｏｖａｐ）、続いて高真空によって除去する。１０２ｇの最終生成物（前駆体）が得られる。
【０１４８】
マクロマーを形成するための３−アリルオキシ−１，２−プロパンジオールとのヒドロシリル化反応
小型の反応器を、加熱器および乾燥管付きの空気冷却機に連結する。２１ｇのトルエン、１５ｇの上記の前駆体、および５．０３ｇの３−アリルオキシ−１，２−プロパンジオールを反応器に加える。溶液温度が３０℃で安定した後、１５２μＬのカールシュテット触媒（キシレン中２Ｐｔ％）を加える。２時間後、ＩＲに基づいて１００％のＳｉ−Ｈの転化が達成される。次に、溶液をフラスコに移し、ロータリーエバポレータ（Ｒｏｔｏｖｏｐ）を用いて濃縮した後、アセトニトリル／水混合物（７５／２５）中で３回沈殿させる。ロータリーエバポレータ（Ｒｏｔｏｖｏｐ）、続いて高真空による溶媒の除去の後、１２ｇの濁った液体が得られた。
【０１４９】
実施例３
スキーム２にしたがって、無水コハク酸を、実施例２において調製されたグリセロールエーテル含有ＰＤＭＳマクロマーと反応させることによって、好ましい親水化ポリジオルガノシロキサンビニル架橋剤を調製する。
【化２３】
0006708737.tif 000024